(57)【要約】本出願は、改善された寸法安定性を有し、アモルファスポリアミド、又はアモルファスポリアミドの混合物、及び窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物を含む組成物、その作製方法、並びにその使用に関する。【特許請求の範囲】
【請求項１】
アモルファスポリアミド又はアモルファスポリアミドの混合物を含む組成物における、前記組成物の寸法安定性を改善するための、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物の使用であって、但し、前記アモルファスポリアミドがＰＡ  ＭＡＣＭ．１２である場合、前記半結晶性ポリアミドは、ＰＡ１２ではない、使用。
【請求項２】
前記組成物が：
−  ５０〜９５重量％の前記アモルファスポリアミド又はアモルファスポリアミドの前記混合物、及び
−  ５〜５０重量％の前記半結晶性ポリアミド又は半結晶性ポリアミドの前記混合物
を含む、請求項１に記載の使用。
【請求項３】
前記組成物が：
−  ６０〜９０重量％の前記アモルファスポリアミド又はアモルファスポリアミドの前記混合物、及び
−  １０〜４０重量％の前記半結晶性ポリアミド又は半結晶性ポリアミドの前記混合物
を含む、請求項２に記載の使用。
【請求項４】
−前記半結晶性ポリアミド、若しくは半結晶性ポリアミドの前記混合物の少なくとも１つの半結晶性ポリアミド、及び／又は
−前記アモルファスポリマー、若しくはアモルファスポリアミドの前記混合物の少なくとも１つのアモルファスポリアミド
が、ラクタムから、とりわけ、ピロリジノン、ピペリジノン、カプロラクタム、エナントラクタム、カプリロラクタム、ペラルゴラクタム、デカノラクタム、ウンデカノラクタム、及びラウロラクタムの中から選択されるラクタムから得られる単位を含む、請求項１〜請求項３のいずれか一項に記載の使用。
【請求項５】
−前記半結晶性ポリアミド、若しくは半結晶性ポリアミドの前記混合物の少なくとも１つの半結晶性ポリアミド、及び／又は
−前記アモルファスポリマー、若しくはアモルファスポリアミドの前記混合物の少なくとも１つのアモルファスポリアミド
が、アミノ酸から、とりわけ、９−アミノノナン酸、１０−アミノデカン酸、１２−アミノドデカン酸、１１−アミノウンデカン酸、及びＮ−ヘプチル−１１−アミノウンデカン酸の中から選択されるアミノ酸から得られる単位を含む、請求項１〜請求項４のいずれか一項に記載の使用。
【請求項６】
−前記半結晶性ポリアミド、若しくは半結晶性ポリアミドの前記混合物の少なくとも１つの半結晶性ポリアミド、及び／又は
−前記アモルファスポリマー、若しくはアモルファスポリアミドの前記混合物の少なくとも１つのアモルファスポリアミド
が、式（Ｃａジアミン）．（Ｃｂ二酸）に相当する単位を含み、式中、ａは、前記ジアミンの炭素原子数を表し、ｂは、前記二酸の炭素原子数を表し、ａ及びｂは、各々独立して、４〜３６に含まれる、前記Ｃａジアミンは、とりわけ、脂肪族、脂環式、若しくはアルキル芳香族であり、及び／又は前記Ｃｂ二酸は、とりわけ、脂肪族、脂環式、若しくは芳香族である、請求項１〜請求項５のいずれか一項に記載の使用。
【請求項７】
前記Ｃａジアミンが：
−  ａが４〜３６に含まれる整数である式Ｈ２Ｎ−（ＣＨ２）ａ−ＮＨ２の直鎖状脂肪族ジアミン、
−  又は、以下の式の脂環式ジアミンである、請求項６に記載の使用：
【化１】
2018534405.tif 000008
式中：
−  Ｒ１、Ｒ２、Ｒ３、及びＲ４は、独立して、水素原子、又は１〜６個の炭素原子を有するアルキルの中から選択される基を表し、
−  Ｘは、単純結合、又は：
−  １〜１０個の炭素原子を含み、所望に応じて、６〜８個の炭素原子を有する脂環式若しくは芳香族基で置換されていてもよい直鎖状若しくは分岐鎖状脂肪族鎖、
−  ６〜１２個の炭素原子を有する脂環式基
から成る二価の基を表す。
【請求項８】
前記Ｃａジアミンが：
−  ブタンジアミン（ａ＝４）、ペンタンジアミン（ａ＝５）、ヘキサンジアミン（ａ＝６）、ヘプタンジアミン（ａ＝７）、オクタンジアミン（ａ＝８）、ノナンジアミン（ａ＝９）、デカンジアミン（ａ＝１０）、ウンデカンジアミン（ａ＝１１）、ドデカンジアミン（ａ＝１２）、トリデカンジアミン（ａ＝１３）、テトラデカンジアミン（ａ＝１４）、ヘキサデカンジアミン（ａ＝１６）、オクタデカンジアミン（ａ＝１８）、オクタデカンジアミン（ａ＝１８）、エイコサンジアミン（ａ＝２０）、ドコサンジアミン（ａ＝２２）、及び脂肪酸から得られるジアミンの中から選択される直鎖状脂肪族Ｃａジアミン、
−  ビス（３，５−ジアルキル−４−アミノシクロヘキシル）メタン、ビス（３，５−ジアルキル−４−アミノシクロヘキシル）エタン、ビス（３，５−ジアルキル−４−アミノシクロヘキシル）プロパン、ビス（３，５−ジアルキル−４−アミノシクロヘキシル）ブタン、ビス−（３−メチル−４−アミノシクロヘキシル）−メタン、ｐ−ビス（アミノシクロヘキシル）メタン、及びビス（アミノシクロヘキシル）プロパンの中から選択される脂環式ジアミン、並びに
−  １，３−キシリレンジアミン及び１，４−キシリレンジアミンの中から選択されるアルキル芳香族ジアミン
の中から選択される、請求項６に記載の使用。
【請求項９】
前記Ｃｂ二酸が：
−  コハク酸（ｂ＝４）、）、ペンタン二酸（ｂ＝５）、アジピン酸（ｂ＝６）、ヘプタン二酸（ｂ＝７）、オクタン二酸（ｂ＝８）、アゼライン酸（ｂ＝９）、セバシン酸（ｂ＝１０）、ウンデカン二酸（ｂ＝１１）、ドデカン二酸（ｂ＝１２）、ブラッシル酸（ｂ＝１３）、テトラデカン二酸（ｂ＝１４）、ヘキサデカン二酸（ｂ＝１６）、オクタデカン酸（ｂ＝１８）、オクタデセン二酸（ｂ＝１８）、エイコサン二酸（ｂ＝２０）、ドコサン二酸（ｂ＝２２）、及び３６個の炭素を有する脂肪酸の二量体の中から選択される直鎖状脂肪族二酸、並びに
−  テレフタル酸、イソフタル酸、及びナフタレン二酸の中から選択される芳香族二酸
の中から選択される、請求項６〜請求項８のいずれか一項に記載の使用。
【請求項１０】
前記半結晶性ポリアミド、又は半結晶性ポリアミドの前記混合物の少なくとも１つの半結晶性ポリアミドが、ホモポリアミドである、請求項１〜請求項９のいずれか一項に記載の使用。
【請求項１１】
前記半結晶性ポリアミド、又は半結晶性ポリアミドの前記混合物の少なくとも１つの半結晶性ポリアミドの窒素原子（Ｎ）に対する炭素原子（Ｃ）の前記平均数が、９以上、好ましくは、１０以上、より好ましくは、１１以上である、請求項１〜請求項１０のいずれか一項に記載の使用。
【請求項１２】
前記半結晶性ポリアミド、又は半結晶性ポリアミドの前記混合物の少なくとも１つの半結晶性ポリアミドの窒素原子（Ｎ）に対する炭素原子（Ｃ）の前記平均数が、１１に等しい、請求項１１に記載の使用。
【請求項１３】
前記半結晶性ポリアミド、又は半結晶性ポリアミドの前記混合物の少なくとも１つの半結晶性ポリアミドが、ＰＡ１１である、請求項１２に記載の使用。
【請求項１４】
水中で２０１１年改訂のＩＳＯ６２規格に従って測定された前記組成物の、２３℃での吸水率が、前記組成物が含有する前記アモルファスポリアミド又はアモルファスポリアミドの前記混合物の前記吸水率よりも、少なくとも２５％低く、とりわけ、３０％低く、又はさらには、３５％低い、請求項１〜請求項１３のいずれか一項に記載の使用。
【請求項１５】
相対湿度５０％の大気中で２０１１年改訂のＩＳＯ６２規格に従って測定された前記組成物の、２３℃での吸水率が、前記組成物が含有する前記アモルファスポリアミド又はアモルファスポリアミドの前記混合物の前記吸水率よりも、少なくとも３５％低く、とりわけ、４０％低い、請求項１〜請求項１４のいずれか一項に記載の使用。
【請求項１６】
水中で２０１１年改訂のＩＳＯ６２規格に従って測定された前記組成物の、２３℃での吸水率が、前記組成物の各成分について測定された前記吸水率を前記組成物の各成分の質量比で足し合わせることによる計算で得られる理論的吸水率よりも、少なくとも１０％低く、とりわけ、１５％低く、又はさらには、２０％低い、請求項１〜請求項１５のいずれか一項に記載の使用。
【請求項１７】
相対湿度５０％の大気中で２０１１年改訂のＩＳＯ６２規格に従って測定された前記組成物の、２３℃での吸水率が、前記組成物の各成分について測定された前記吸水率を前記組成物の各成分の質量比で足し合わせることによる計算で得られる理論的吸水率よりも、少なくとも２０％低く、とりわけ、２５％低い、請求項１〜請求項１６のいずれか一項に記載の使用。
【発明の詳細な説明】
【技術分野】
【０００１】
本発明は、使用温度、特に室温において改善された寸法安定性を有するアモルファスポリアミドをベースとする組成物、その作製方法、及びその使用に関する。
【背景技術】
【０００２】
ポリアミド組成物は、物品又は物品部品の作製において、産業界で非常に多くの用途を有する。
【０００３】
ポリマー組成物及びそれから成る物品は、周囲媒体からの湿気を吸収し、それによって、前記組成物の膨潤が引き起こされる。このような寸法変化は、パーツの寸法が保持させる必要があり、とりわけ、経時で変動してはならない特定の用途にとって有害であり得る。このような物体は、特に、射出成形法によって得られ得る。
【０００４】
透明アモルファスポリアミドは、他の透明アモルファスポリマーよりも低い寸法安定性を有し得る。例えば、２０１１年改訂のＩＳＯ６２規格に従って水中、２３℃で測定されたアモルファスポリ（メタクリル酸メチル）（ＰＭＭＡ）の水分吸収率は、０．８％であり、ポリカーボネートの水分吸収率は、０．３５％であるが、ポリアミド１２／ＭＡＣＭ．Ｉ／ＭＡＣＭ．Ｔの水分吸収率は、３．３％である。
【発明の概要】
【発明が解決しようとする課題】
【０００５】
したがって、室温での改善された寸法安定性を有するアモルファスポリアミドをベースとする新規なポリアミド組成物の開発が求められている。
【課題を解決するための手段】
【０００６】
この目的のために、第一の目的によると、本発明は：
−  ５０〜９５重量％、とりわけ、６０〜９０重量％、好ましくは、６５〜８５重量％のアモルファスポリアミド、又はアモルファスポリアミドの混合物、並びに
−  ５〜５０重量％、とりわけ、１０〜４０重量％、好ましくは、１５〜３５重量％の、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物
を含む組成物に関し、
但し、前記アモルファスポリアミドが、ＰＡ  ＭＡＣＭ．１２（Ｂ．１２）である場合、前記半結晶性ポリアミドは、ＰＡ  １２ではない。
【０００７】
前記濃度範囲は、限度値も含むとして見なされるものとする。
【発明を実施するための形態】
【０００８】
本発明は、長鎖を有する（すなわち、窒素原子（Ｎ）に対する炭素原子（Ｃ）の平均数が８以上である）半結晶性ポリアミド、又は長鎖を有する半結晶性ポリアミドの混合物を、アモルファスポリアミドをベースとする組成物中に導入することによって、その水分吸収率が低下され、したがって、その寸法安定性が改善される可能性が得られるという発見に基づいている。
【０００９】
アモルファスポリアミドとは、本発明の意味するところでは、ガラス転移温度のみを有する（融解温度（ＭＰ）を有しない）アモルファス透明ポリアミド、又は２０１３年時点のＩＳＯ１１３５７−３規格に従って測定される示差走査熱量測定（ＤＳＣ）における２０Ｋ／分の速度での冷却工程中の結晶化エンタルピーが、３０Ｊ／ｇ未満、とりわけ、２０Ｊ／ｇ未満、好ましくは、１５Ｊ／ｇ未満となるようなガラス転移温度及び融点を有する結晶性がそれほど高くないポリアミドを意味する。２００９年時点のＩＳＯ１１３５７−１規格及び２０１３年時点のＩＳＯ１１３５７−２規格に従って２０Ｋ／分の昇温速度でＤＳＣによって測定されるこれらのポリアミドに対するガラス転移温度（Ｔｇ）は、７５℃超である。
【００１０】
半結晶性ポリアミドとは、本発明の意味するところでは、２０１１年時点のＩＳＯ１１３５７−３規格に従うＤＳＣにおいて融解温度（ＭＰ）を有し、及び２０１３年時点のＩＳＯ１１３５７−３規格に従って測定されるＤＳＣにおける２０Ｋ／分の速度での冷却工程中において３０Ｊ／ｇ超、好ましくは、４０Ｊ／ｇ超の結晶化エンタルピーを有するポリアミドを意味する。
【００１１】
特に断りのない限り、以下の実施形態は、前記半結晶性ポリアミドに対して、及び前記アモルファスポリアミド（又は、前記組成物がアモルファスポリアミドの混合物を含む場合は、前記アモルファスポリアミドの各々、若しくは前記組成物が半結晶性ポリアミドの混合物を含む場合は、前記半結晶性ポリアミドの各々）に対して独立して適用可能である。
【００１２】
本発明に従う組成物中に用いられるポリアミドは、少なくとも２つの同一又は異なる繰り返し単位を含み、これらの単位は、カルボン酸二酸及びジアミンから、ジイソシアネート及びカルボン酸二酸から、アミノ酸から、ラクタムから、又はこれらの混合物から形成されてよい。
【００１３】
前記ポリアミドは、ホモポリアミドであってよく、アミノ酸から得られる、ラクタムから得られる、又は式（Ｃａジアミン）．（Ｃｂ二酸）に相当する少なくとも２つの同一の繰り返し単位を含んでよく、式中、ａは、前記ジアミンの炭素原子数を表し、ｂは、前記二酸の炭素原子数を表し、ａ及びｂは、以下で定めるように、各々独立して、４〜３６を含む。前記半結晶性ポリアミドが、式（Ｃａジアミン）．（Ｃｂ二酸）に相当するアミド単位を含むホモポリアミドである場合、和（ａ＋ｂ）／２は、８以上、好ましくは、９以上、特には、１０以上である。
【００１４】
前記半結晶性ポリアミドが、ホモポリアミドであり：
−  アミノ酸又はラクタムの重合によって得られる場合、このアミノ酸又はこのラクタムの炭素原子の数は、少なくとも８に等しく、好ましくは、９以上、特には、１０以上であり、
−  式（Ｃａジアミン）．（Ｃｂ二酸）に相当するアミド単位を含む場合、和（ａ＋ｂ）／２は、８以上、好ましくは、９以上、特には、１０以上である。したがって、ＰＡ  ６．１２は、窒素原子あたり９個の炭素原子を有するＰＡであり、言い換えると、Ｃ９  ＰＡである。ＰＡ  ６．１３は、Ｃ９．５  ＰＡである。ＰＡ  １２．Ｔは、Ｔ（テレフタル酸）がＣ８酸であるため、Ｃ１０  ＰＡである。
【００１５】
前記ポリアミドはまた、コポリアミドであってもよく、少なくとも２つの異なる繰り返し単位を含んでよく、これらの単位は、独立して、アミノ酸から得られてよく、ラクタムから得られてよく、ジイソシアネート及びカルボン酸二酸から得られてよく、又は式（Ｃａジアミン）．（Ｃｂ二酸）に相当していてもよく、式中、ａは、前記ジアミンの炭素原子数を表し、ｂは、前記二酸の炭素原子数を表し、ａ及びｂは、各々独立して、４〜３６を含む。
【００１６】
前記半結晶性ポリアミドがコポリアミドである場合、異なるアミド単位のモル比で算出される窒素原子あたりの炭素原子の数は、少なくとも８、好ましくは、９以上、特には、１０以上である。実施形態では、前記半結晶性ポリアミドのアミド単位の各々は、８以上の、好ましくは、９以上の、特には、１０以上の窒素原子（Ｎ）に対する炭素原子（Ｃ）の平均数を有する。例えば、前記半結晶性ポリアミドは、ラクタムの重合によって得られる少なくとも１つの単位を含んでよく、このラクタムの炭素原子数は、少なくとも８に等しく、少なくとも１つのアミド単位が、式（Ｃａジアミン）．（Ｃｂ二酸）に相当し、和（ａ＋ｂ）／２は、８以上である。
【００１７】
コポリアミドの場合、窒素原子あたりの炭素原子の数の算出は、異なるアミド単位のモル比で行われる。
【００１８】
前記ポリアミドは、９−アミノノナン酸、１０−アミノデカン酸、１２−アミノドデカン酸、及び１１−アミノウンデカン酸、さらにはその誘導体、とりわけ、Ｎ−ヘプチルー１１−アミノウンデカン酸の中から選択されるアミノ酸から得られる少なくとも１つの単位を含んでよい。
【００１９】
前記ポリアミドは、ピロリジノン、ピペリジノン、カプロラクタム、エナントラクタム、カプリロラクタム、ペラルゴラクタム、デカノラクタム、ウンデカノラクタム、及びラウロラクタムの中から選択されるラクタムから得られる少なくとも１つの単位を含んでよい。当然、前記半結晶性ポリアミドが、ラクタムから得られる単位を含むホモポリアミドである場合、前記ラクタムは、少なくとも８個の炭素原子を有し、したがって、とりわけ、カプリロラクタム、ペラルゴラクタム、デカノラクタム、ウンデカノラクタム、及びラウロラクタムの中から選択される。
【００２０】
前記ポリアミドは、式（Ｃａジアミン）．（Ｃｂ二酸）に相当する少なくとも１つの単位を含んでよい。前記Ｃａジアミンは、脂肪族（とりわけ、直鎖状で脂肪族）、脂環式、又はアルキル芳香族であってよい。前記ジアミンが、脂肪族で直鎖状である場合、前記単位（Ｃａのジアミン）は、式Ｈ２Ｎ−（ＣＨ２）ａ−ＮＨ２を有する。前記Ｃｂ二酸は、脂肪族（とりわけ、脂肪族で直鎖状）、脂環式、又は芳香族であってよい。
【００２１】
優先的には、前記Ｃａジアミンが、直鎖状で脂肪族である場合、それは、ブタンジアミン（ａ＝４）、ペンタンジアミン（ａ＝５）、ヘキサンジアミン（ａ＝６）、ヘプタンジアミン（ａ＝７）、オクタンジアミン（ａ＝８）、ノナンジアミン（ａ＝９）、デカンジアミン（ａ＝１０）、ウンデカンジアミン（ａ＝１１）、ドデカンジアミン（ａ＝１２）、トリデカンジアミン（ａ＝１３）、テトラデカンジアミン（ａ＝１４）、ヘキサデカンジアミン（ａ＝１６）、オクタデカンジアミン（ａ＝１８）、オクタデカンジアミン（ａ＝１８）、エイコサンジアミン（ａ＝２０）、ドコサンジアミン（ａ＝２２）、及び脂肪酸から得られるジアミンの中から選択される。
【００２２】
前記Ｃａジアミンが、脂環式である場合、それは、好ましくは、２つの環を含む脂環式ジアミンの中から選択される。それらは、とりわけ、以下の一般式に相当し：
【００２３】
【化１】
2018534405.tif 000002
【００２４】
式中：
−  Ｒ１、Ｒ２、Ｒ３、及びＲ４は、独立して、水素原子、又は１〜６個の炭素原子を有するアルキルの中から選択される基を表し、
−  Ｘは、単純結合、又は：
−  １〜１０個の炭素原子を含み、所望に応じて、６〜８個の炭素原子を有する脂環式若しくは芳香族基で置換されていてもよい直鎖状若しくは分岐鎖状脂肪族鎖、又は
−  ６〜１２個の炭素原子を有する脂環式基
から成る二価の基を表す。
【００２５】
より優先的には、前記ポリアミドの前記脂環式Ｃａジアミンは、ビス（３，５−ジアルキル−４−アミノシクロヘキシル）メタン、ビス（３，５−ジアルキル−４−アミノシクロヘキシル）エタン、ビス（３，５−ジアルキル−４−アミノシクロヘキシル）プロパン、ビス（３，５−ジアルキル−４−アミノシクロヘキシル）ブタン、ビス−（３−メチル−４−アミノシクロヘキシル）−メタン（ＢＭＡＣＭ、ＭＡＣＭ、又はＢと記載）、ｐ−ビス（アミノシクロヘキシル）−メタン（ＰＡＣＭ）、及びビス（アミノシクロヘキシル）プロパン（ＰＡＣＰ）（２，２−ビス（４−アミノシクロヘキシル）プロパン）の中から選択される。
【００２６】
これらの脂環式ジアミンの非網羅的リストは、刊行物"Cycloaliphatic Amines" (Encyclopaedia of Chemical Technology, Kirk-Othmer, 4th Edition (1992), pp. 386-405)に記載されている。
【００２７】
好ましくは、前記ジアミンが、アルキル芳香族である場合、それは、１，３−キシリレンジアミン、１，４−キシリレンジアミン、及びこれらの混合物の中から選択される。
【００２８】
好ましくは、前記モノマー（Ｃｂ二酸）が、脂肪族で直鎖状である場合、それは、コハク酸（ｂ＝４）、ペンタン二酸（ｂ＝５）、アジピン酸（ｂ＝６）、ヘプタン二酸（ｂ＝７）、オクタン二酸（ｂ＝８）、アゼライン酸（ｂ＝９）、セバシン酸（ｂ＝１０）、ウンデカン二酸（ｂ＝１１）、ドデカン二酸（ｂ＝１２）、ブラッシル酸（ｂ＝１３）、テトラデカン二酸（ｂ＝１４）、ヘキサデカン二酸（ｂ＝１６）、オクタデカン酸（ｂ＝１８）、オクタデセン二酸（ｂ＝１８）、エイコサン二酸（ｂ＝２０）、ドコサン二酸（ｂ＝２２）、及び３６個の炭素を有する脂肪酸の二量体の中から選択される。
【００２９】
好ましくは、前記モノマー（Ｃｂ二酸）が、芳香族である場合、それは、Ｔと記載されるテレフタル酸、Ｉと記載されるイソフタル酸、及びナフタレン二酸の中から選択される。
【００３０】
上記で述べた脂肪酸二量体は、とりわけ、欧州特許第０４７１５６６号の文書に記載されるように、長鎖炭化水素鎖を有する不飽和一塩基性脂肪酸（リノール酸及びオレイン酸など）のオリゴマー化又は重合によって得られる二量体化脂肪酸である。
【００３１】
前記二酸が、脂環式である場合、それは、以下の炭素バックボーンを含んでよい：ノルボルニルメタン、シクロヘキシルメタン、ジシクロヘキシルメタン、ジシクロヘキシルプロパン、ジ（メチルシクロヘキシル）プロパン。
【００３２】
Ｎ−ヘプチル−１１−アミノウンデカン酸を除いて、上記で述べる前記脂肪酸二量体及び前記脂環式ジアミンは、直鎖状である。しかし、前記ポリアミドを作製するための出発生成物（アミノ酸、ジアミン、二酸）は、２−メチル−１，５−ジアミノペンタンなどの完全に若しくは部分的に分岐鎖状であってよく、又は部分的に不飽和であってもよい。例えば、Ｃ１８カルボン酸二酸は、飽和であるオクタデカン二酸であってよく、又はそうでなければ、オクタデセン二酸であってもよく、この場合は不飽和を有する。
【００３３】
ポリアミドを定めるために用いられる命名法は、ＩＳＯ１６３９６−１：２０１５規格≪プラスチック−ポリアミド（ＰＡ）成型及び押出材料−第１部：名称のシステム、製品の表示、及び仕様の基礎≫に記載されている。
【００３４】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、式（Ｃａジアミン）．（Ｃｂ二酸）に相当する少なくとも１つの単位を含み、又は前記Ｃａジアミンは、上記で定める通りであり、前記Ｃｂ二酸は、脂肪族二酸であり（とりわけ、上記で定める通り）、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。このアモルファスポリアミドは、ホモポリアミドであっても、又はコポリアミドであってもよい。例えば、前記Ｃａジアミンは、デカンジアミン（ａ＝１０）、ドデカンジアミン（ａ＝１２）、ＰＡＣＭ、及びＭＡＣＭの中から選択され、並びに／又はＣｂ二酸は、セバシン酸（ｂ＝１０）、ドデカン二酸（ｂ＝１２）、テトラデカン二酸（ｂ＝１４）、及びオクタデカン酸（ｂ＝１８）の中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  ＭＡＣＭ．１０、ＰＡ  ＰＡＣＭ．１０、ＰＡ  ＭＡＣＭ．１２、ＰＡ  ＰＡＣＭ．１２、ＰＡ  ＭＡＣＭ．１４、ＰＡ  ＰＡＣＭ．１４、ＰＡ  ＭＡＣＭ．１８、ＰＡ  ＰＡＣＭ．１８、ＰＡ  １１／ＭＡＣＭ．１０、ＰＡ  １１／ＰＡＣＭ．１０、ＰＡ  １１／ＭＡＣＭ．１２、ＰＡ  １１／ＰＡＣＭ．１２、ＰＡ  １１／ＭＡＣＭ．１４、ＰＡ  １１／ＰＡＣＭ．１４、ＰＡ  １１／ＭＡＣＭ．１８、ＰＡ  １１／ＰＡＣＭ．１８、ＰＡ  １２／ＭＡＣＭ．１０、ＰＡ  １２／ＰＡＣＭ．１０、ＰＡ  １２／ＭＡＣＭ．１２、ＰＡ  １２／ＰＡＣＭ．１２、ＰＡ  １２／ＭＡＣＭ．１４、ＰＡ  １２／ＰＡＣＭ．１４、ＰＡ  １２／ＭＡＣＭ．１８、ＰＡ  １２／ＰＡＣＭ．１８、ＰＡ  １０．１０／ＭＡＣＭ．１０、ＰＡ  １０．１０／ＰＡＣＭ．１０、ＰＡ  １０．１０／ＭＡＣＭ．１２、ＰＡ  １０．１０／ＰＡＣＭ．１２、ＰＡ  １０．１０／ＭＡＣＭ．１４、ＰＡ  １０．１０／ＰＡＣＭ．１４、ＰＡ  １０．１０／ＭＡＣＭ．１８、ＰＡ  １０．１０／ＰＡＣＭ．１８、ＰＡ  １０．１２／ＭＡＣＭ．１０、ＰＡ  １０．１２／ＰＡＣＭ．１０、ＰＡ  １０．１２／ＭＡＣＭ．１２、ＰＡ  １０．１２／ＰＡＣＭ．１２、ＰＡ  １０．１２／ＭＡＣＭ．１４、ＰＡ  １０．１２／ＰＡＣＭ．１４、ＰＡ  １０．１２／ＭＡＣＭ．１８、ＰＡ  １０．１２／ＰＡＣＭ．１８、ＰＡ  １２．１０／ＭＡＣＭ．１０、ＰＡ  １２．１０／ＰＡＣＭ．１０、ＰＡ  １２．１０／ＭＡＣＭ．１２、ＰＡ  １２．１０／ＰＡＣＭ．１２、ＰＡ  １２．１０／ＭＡＣＭ．１４、ＰＡ  １２．１０／ＰＡＣＭ．１４、ＰＡ  １２．１０／ＭＡＣＭ．１８、ＰＡ  １２．１０／ＰＡＣＭ．１８、ＰＡ  １２．１２／ＭＡＣＭ．１０、ＰＡ  １２．１２／ＰＡＣＭ．１０、ＰＡ  １２．１２／ＭＡＣＭ．１２、ＰＡ  １２．１２／ＰＡＣＭ．１２、ＰＡ  １２．��２／ＭＡＣＭ．１４、ＰＡ  １２．１２／ＰＡＣＭ．１４、ＰＡ  １２．１２／ＭＡＣＭ．１８、ＰＡ  １２．１２／ＰＡＣＭ．１８、ＰＡ  １０．１４／ＰＡＣＭ．１０、ＰＡ  １０．１４／ＭＡＣＭ．１２、ＰＡ  １０．１４／ＰＡＣＭ．１２、ＰＡ  １０．１４／ＭＡＣＭ．１４、ＰＡ  １０．１４／ＰＡＣＭ．１４、ＰＡ  １０．１４／ＭＡＣＭ．１８、ＰＡ  １０．１４／ＰＡＣＭ．１８、ＰＡ  １２．１４／ＭＡＣＭ．１０、ＰＡ  １２．１４／ＰＡＣＭ．１０、ＰＡ  １２．１４／ＭＡＣＭ．１２、ＰＡ  １２．１４／ＰＡＣＭ．１２、ＰＡ  １２．１４／ＭＡＣＭ．１４、ＰＡ  １２．１４／ＰＡＣＭ．１４、ＰＡ  １２．１４／ＭＡＣＭ．１８、ＰＡ  １２．１４／ＰＡＣＭ．１８、ＰＡ  ＰＡＣＭ．１０／ＭＡＣＭ．１０、ＰＡ  ＰＡＣＭ．１２／ＭＡＣＭ．１２、ＰＡ  ＰＡＣＭ．１４／ＭＡＣＭ．１４、ＰＡ  １１／ＰＡＣＭ．１０／ＭＡＣＭ．１０、ＰＡ  １１／ＰＡＣＭ．１２／ＭＡＣＭ．１２、ＰＡ  １１／ＰＡＣＭ．１４／ＭＡＣＭ．１４、ＰＡ  １２／ＰＡＣＭ．１０／ＭＡＣＭ．１０、ＰＡ  １２／ＰＡＣＭ．１２／ＭＡＣＭ．１２、又はＰＡ  １２／ＰＡＣＭ．１４／ＭＡＣＭ．１４である。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、ＰＡ  ＭＡＣＭ．１０、ＰＡ  ＭＡＣＭ．１２、ＰＡ  ＭＡＣＭ．１４、又はＺが１１、１２、１０．１０、若しくは１０．１２であるＰＡ  Ｚ／ＭＡＣＭ．１０、ＰＡ  Ｚ／ＭＡＣＭ．１２、ＰＡ  Ｚ／ＭＡＣＭ．１４であってよく、又は欧州特許出願第１５９５９０７号に記載のポリアミドであってもよい。
【００３５】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、式（Ｃａジアミン）．（Ｃｂ二酸）に相当する少なくとも１つの単位を含み、又は前記Ｃａジアミンは、脂環式であり（とりわけ、上記で定める通り）、前記Ｃｂ二酸は、上記で定める通りであり、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。例えば、前記Ｃａジアミンは、ＰＡＣＭ若しくはＭＡＣＭであり、並びに／又は前記Ｃｂ二酸は、セバシン酸（ｂ＝１０）、ドデカン二酸（ｂ＝１２）、テトラデカン二酸（ｂ＝１４）、及びオクタデカン酸（ｂ＝１８）の中から選択される。このアモルファスポリアミド（又は、前記組成物がアモルファスポリアミドの混合物を含む場合は、前記アモルファスポリアミドの少なくとも１つ、若しくはさらには前記アモルファスポリアミドの各々）は、ホモポリアミドであっても、又はコポリアミドであってもよい。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は。
【００３６】
好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  ＭＡＣＭ．１０、ＰＡ  ＰＡＣＭ．１０、ＰＡ  ＭＡＣＭ．１２、ＰＡ  ＰＡＣＭ．１２、ＰＡ  ＭＡＣＭ．１４、ＰＡ  ＰＡＣＭ．１４、ＰＡ  ＭＡＣＭ．１８、ＰＡ  ＰＡＣＭ．１８、ＰＡ  １１／ＭＡＣＭ．１０、ＰＡ  １１／ＰＡＣＭ．１０、ＰＡ  １１／ＭＡＣＭ．１２、ＰＡ  １１／ＰＡＣＭ．１２、ＰＡ  １１／ＭＡＣＭ．１４、ＰＡ  １１／ＰＡＣＭ．１４、ＰＡ  １１／ＭＡＣＭ．１８、ＰＡ  １１／ＰＡＣＭ．１８、ＰＡ  １２／ＭＡＣＭ．１０、ＰＡ  １２／ＰＡＣＭ．１０、ＰＡ  １２／ＭＡＣＭ．１２、ＰＡ  １２／ＰＡＣＭ．１２、ＰＡ  １２／ＭＡＣＭ．１４、ＰＡ  １２／ＰＡＣＭ．１４、ＰＡ  １２／ＭＡＣＭ．１８、ＰＡ  １２／ＰＡＣＭ．１８、ＰＡ  １０．１０／ＭＡＣＭ．１０、ＰＡ  １０．１０／ＰＡＣＭ．１０、ＰＡ  １０．１０／ＭＡＣＭ．１２、ＰＡ  １０．１０／ＰＡＣＭ．１２、ＰＡ  １０．１０／ＭＡＣＭ．１４、ＰＡ  １０．１０／ＰＡＣＭ．１４、ＰＡ  １０．１０／ＭＡＣＭ．１８、ＰＡ  １０．１０／ＰＡＣＭ．１８、ＰＡ  １０．１２／ＭＡＣＭ．１０、ＰＡ  １０．１２／ＰＡＣＭ．１０、ＰＡ  １０．１２／ＭＡＣＭ．１２、ＰＡ  １０．１２／ＰＡＣＭ．１２、ＰＡ  １０．１２／ＭＡＣＭ．１４、ＰＡ  １０．１２／ＰＡＣＭ．１４、ＰＡ  １０．１２／ＭＡＣＭ．１８、ＰＡ  １０．１２／ＰＡＣＭ．１８、ＰＡ  １２．１０／ＭＡＣＭ．１０、ＰＡ  １２．１０／ＰＡＣＭ．１０、ＰＡ  １２．１０／ＭＡＣＭ．１２、ＰＡ  １２．１０／ＰＡＣＭ．１２、ＰＡ  １２．１０／ＭＡＣＭ．１４、ＰＡ  １２．１０／ＰＡＣＭ．１４、ＰＡ  １２．１０／ＭＡＣＭ．１８、ＰＡ  １２．１０／ＰＡＣＭ．１８、ＰＡ  １２．１２／ＭＡＣＭ．１０、ＰＡ  １２．１２／ＰＡＣＭ．１０、ＰＡ  １２．１２／ＭＡＣＭ．１２、ＰＡ  １２．１２／ＰＡＣＭ．１２、ＰＡ  １２．１２／ＭＡＣＭ．１４、ＰＡ  １２．１２／ＰＡＣＭ．１４、ＰＡ  １２．１２／ＭＡＣＭ．１８、ＰＡ  １２．１２／ＰＡＣＭ．１８、ＰＡ  １０．１４／ＰＡＣＭ．１０、ＰＡ  １０．１４／ＭＡＣＭ．１２、ＰＡ  １０．１４／ＰＡＣＭ．１２、ＰＡ  １０．１４／ＭＡＣＭ．１４、ＰＡ  １０．１４／ＰＡＣＭ．１４、ＰＡ  １０．１４／ＭＡＣＭ．１８、ＰＡ  １０．１４／ＰＡＣＭ．１８、ＰＡ  １２．１４／ＭＡＣＭ．１０、ＰＡ  １２．１４／ＰＡＣＭ．１０、ＰＡ  １２．１４／ＭＡＣＭ．１２、ＰＡ  １２．１４／ＰＡＣＭ．１２、ＰＡ  １２．１４／ＭＡＣＭ．１４、ＰＡ  １２．１４／ＰＡＣＭ．１４、ＰＡ  １２．１４／ＭＡＣＭ．１８、ＰＡ  １２．１４／ＰＡＣＭ．１８、ＰＡ  ＰＡＣＭ．１０／ＭＡＣＭ．１０、ＰＡ  ＰＡＣＭ．１２／ＭＡＣＭ．１２、ＰＡ  ＰＡＣＭ．１４／ＭＡＣＭ．１４、ＰＡ  １１／ＰＡＣＭ．１０／ＭＡＣＭ．１０、ＰＡ  １１／ＰＡＣＭ．１２／ＭＡＣＭ．１２、ＰＡ  １１／ＰＡＣＭ．１４／ＭＡＣＭ．１４、ＰＡ  １２／ＰＡＣＭ．１０／ＭＡＣＭ．１０、ＰＡ  １２／ＰＡＣＭ．１２／ＭＡＣＭ．１２、ＰＡ  １２／ＰＡＣＭ．１４��ＭＡＣＭ．１４、ＰＡ  ＭＡＣＭ．Ｉ、ＰＡ  ＰＡＣＭ．Ｉ、ＰＡ  ＭＡＣＭ．Ｉ／ＭＡＣＭ．Ｔ、ＰＡ  ＰＡＣＭ．Ｉ／ＰＡＣＭ．Ｔ、ＰＡ  １２／ＭＡＣＭ．Ｉ、ＰＡ  １２／ＰＡＣＭ．Ｉ、ＰＡ  １２／ＭＡＣＭ．Ｉ／ＭＡＣＭ．Ｔ、ＰＡ  １２／ＰＡＣＭ．Ｉ／ＰＡＣＭ．Ｔ、ＰＡ  １１／ＭＡＣＭ．Ｉ、ＰＡ  １１／ＰＡＣＭ．Ｉ、ＰＡ  １１／ＭＡＣＭ．Ｉ／ＭＡＣＭ．Ｔ、ＰＡ  １１／ＰＡＣＭ．Ｉ／ＰＡＣＭ．Ｔ、１０．１０／ＭＡＣＭ．Ｉ、１０．１０／ＰＡＣＭ．Ｉ、ＰＡ  １０．１０／ＭＡＣＭ．Ｉ／ＭＡＣＭ．Ｔ、１０．１０／ＰＡＣＭ．Ｉ／ＰＡＣＭ．Ｔ、１０．１２／ＭＡＣＭ．Ｉ、１０．１２／ＰＡＣＭ．Ｉ、ＰＡ  １０．１２／ＭＡＣＭ．Ｉ／ＭＡＣＭ．Ｔ、１０．１２／ＰＡ  ＰＡＣＭ．Ｉ／ＰＡＣＭ．Ｔ、１２．１０／ＭＡＣＭ．Ｉ、１２．１０／ＰＡ  ＰＡＣＭ．Ｉ、ＰＡ  １２．１０／ＭＡＣＭ．Ｉ／ＭＡＣＭ．Ｔ、１２．１０／ＰＡＣＭ．Ｉ／ＰＡＣＭ．Ｔ、１２．１２／ＭＡＣＭ．Ｉ、１２．１２／ＰＡＣＭ．Ｉ、ＰＡ  １２．１２／ＭＡＣＭ．Ｉ／ＭＡＣＭ．Ｔ、１２．１２／ＰＡＣＭ．Ｉ／ＰＡＣＭ．Ｔ、１２．１４／ＭＡＣＭ．Ｉ、１２．１４／ＰＡＣＭ．Ｉ、ＰＡ  １２．１４／ＭＡＣＭ．Ｉ／ＭＡＣＭ．Ｔ、１２．１４／ＰＡＣＭ．Ｉ／ＰＡＣＭ．Ｔ、１０．１４／ＭＡＣＭ．Ｉ、１０．１４／ＰＡＣＭ．Ｉ、ＰＡ  １０．１４／ＭＡＣＭ．Ｉ／ＭＡＣＭ．Ｔ、又は１０．１４／ＰＡＣＭ．Ｉ／ＰＡＣＭ．Ｔである。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、ＰＡ  ＭＡＣＭ．１０、ＰＡ  ＭＡＣＭ．１２、ＰＡ  ＭＡＣＭ．１４、Ｚが１１、１２、１０．１０、若しくは１０．１２を表すＰＡ  Ｚ／ＭＡＣＭ．１０、ＰＡ  Ｚ／ＭＡＣＭ．１２、ＰＡ  Ｚ／ＭＡＣＭ．１４、ＰＡ  Ｚ／ＭＡＣＭ．Ｉ、又はＰＡ  Ｚ／ＭＡＣＭ．Ｉ／ＭＡＣＭ．Ｔであってよく、又は国際公開第２００９／１５３５３４号の特許出願に記載のコポリアミドであってもよい。
【００３７】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、式（Ｃａジアミン）．（Ｃｂ二酸）に相当する少なくとも１つの単位を含み、又はＣａジアミンは、上記で定めるものなどであり、前記Ｃｂ二酸は、芳香族二酸であり（とりわけ、上記で定める通り）、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。
【００３８】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、式（Ｃａジアミン）．（Ｃｂ二酸）に相当する少なくとも１つの単位を含み、この場合、前記Ｃａジアミンは、脂環式であり（とりわけ、上記で定める通り）、前記Ｃｂ二酸は、芳香族二酸であり（とりわけ、上記で定める通り）、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。例えば、前記Ｃａジアミンは、ＰＡＣＭ若しくはＭＡＣＭであり、及び／又は前記Ｃｂ二酸は、テレフタル酸若しくはイソフタル酸である。このアモルファスポリアミドは、ホモポリアミドであっても、又はコポリアミドであってもよい。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  ＭＡＣＭ．Ｉ、ＰＡ  ＰＡＣＭ．Ｉ、ＰＡ  ＭＡＣＭ．Ｉ／ＭＡＣＭ．Ｔ、ＰＡ  ＰＡＣＭ．Ｉ／ＰＡＣＭ．Ｔ、ＰＡ  １２／ＭＡＣＭ．Ｉ、ＰＡ  １２／ＰＡＣＭ．Ｉ、ＰＡ  １２／ＭＡＣＭ．Ｉ／ＭＡＣＭ．Ｔ、ＰＡ  １２／ＰＡＣＭ．Ｉ／ＰＡＣＭ．Ｔ、ＰＡ  １１／ＭＡＣＭ．Ｉ、ＰＡ  １１／ＰＡＣＭ．Ｉ、ＰＡ  １１／ＭＡＣＭ．Ｉ／ＭＡＣＭ．Ｔ、ＰＡ  １１／ＰＡＣＭ．Ｉ／ＰＡＣＭ．Ｔ、１０．１０／ＭＡＣＭ．Ｉ、１０．１０／ＰＡＣＭ．Ｉ、ＰＡ  １０．１０／ＭＡＣＭ．Ｉ／ＭＡＣＭ．Ｔ、１０．１０／ＰＡＣＭ．Ｉ／ＰＡＣＭ．Ｔ、１０．１２／ＭＡＣＭ．Ｉ、１０．１２／ＰＡＣＭ．Ｉ、ＰＡ  １０．１２／ＭＡＣＭ．Ｉ／ＭＡＣＭ．Ｔ、１０．１２／ＰＡ  ＰＡＣＭ．Ｉ／ＰＡＣＭ．Ｔ、１２．１０／ＭＡＣＭ．Ｉ、１２．１０／ＰＡ  ＰＡＣＭ．Ｉ、ＰＡ  １２．１０／ＭＡＣＭ．Ｉ／ＭＡＣＭ．Ｔ、１２．１０／ＰＡＣＭ．Ｉ／ＰＡＣＭ．Ｔ、１２．１２／ＭＡＣＭ．Ｉ、１２．１２／ＰＡＣＭ．Ｉ、ＰＡ  １２．１２／ＭＡＣＭ．Ｉ／ＭＡＣＭ．Ｔ、１２．１２／ＰＡＣＭ．Ｉ／ＰＡＣＭ．Ｔ、１２．１４／ＭＡＣＭ．Ｉ、１２．１４／ＰＡＣＭ．Ｉ、ＰＡ  １２．１４／ＭＡＣＭ．Ｉ／ＭＡＣＭ．Ｔ、１２．１４／ＰＡＣＭ．Ｉ／ＰＡＣＭ．Ｔ、１０．１４／ＭＡＣＭ．Ｉ、１０．１４／ＰＡＣＭ．Ｉ、ＰＡ  １０．１４／ＭＡＣＭ．Ｉ／ＭＡＣＭ．Ｔ、又は１０．１４／ＰＡＣＭ．Ｉ／ＰＡＣＭ．Ｔである。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、Ｚが１１、１２、１０．１０、若しくは１０．１２を表すＰＡ  Ｚ／ＭＡＣＭ．Ｉ又はＰＡ  Ｚ／ＭＡＣＭ．Ｉ／ＭＡＣＭ．Ｔであってよい。
【００３９】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、式（Ｃａジアミン）．（Ｃｂ二酸）に相当する少なくとも１つの単位を含み、この場合、前記Ｃａジアミンは、脂環式であり（とりわけ、上記で定める通り）、前記Ｃｂ二酸は、脂肪族二酸であり（とりわけ、上記で定める通り）、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。例えば、前記Ｃａジアミンは、ＰＡＣＭ若しくはＭＡＣＭであり、及び／又は前記Ｃｂ二酸は、セバシン酸（ｂ＝１０）、ドデカン二酸（ｂ＝１２）、テトラデカン二酸（ｂ＝１４）、若しくはオクタデカン酸（ｂ＝１８）である。このアモルファスポリアミドは、ホモポリアミドであっても、又はコポリアミドであってもよい。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  ＭＡＣＭ．１０、ＰＡ  ＰＡＣＭ．１０、ＰＡ  ＭＡＣＭ．１２、ＰＡ  ＰＡＣＭ．１２、ＰＡ  ＭＡＣＭ．１４、ＰＡ  ＰＡＣＭ．１４、ＰＡ  ＭＡＣＭ．１８、ＰＡ  ＰＡＣＭ．１８、ＰＡ  １１／ＭＡＣＭ．１０、ＰＡ  １１／ＰＡＣＭ．１０、ＰＡ  １１／ＭＡＣＭ．１２、ＰＡ  １１／ＰＡＣＭ．１２、ＰＡ  １１／ＭＡＣＭ．１４、ＰＡ  １１／ＰＡＣＭ．１４、ＰＡ  １１／ＭＡＣＭ．１８、ＰＡ  １１／ＰＡＣＭ．１８、ＰＡ  １２／ＭＡＣＭ．１０、ＰＡ  １２／ＰＡＣＭ．１０、ＰＡ  １２／ＭＡＣＭ．１２、ＰＡ  １２／ＰＡＣＭ．１２、ＰＡ  １２／ＭＡＣＭ．１４、ＰＡ  １２／ＰＡＣＭ．１４、ＰＡ  １２／ＭＡＣＭ．１８、ＰＡ  １２／ＰＡＣＭ．１８、ＰＡ  １０．１０／ＭＡＣＭ．１０、ＰＡ  １０．１０／ＰＡＣＭ．１０、ＰＡ  １０．１０／ＭＡＣＭ．１２、ＰＡ  １０．１０／ＰＡＣＭ．１２、ＰＡ  １０．１０／ＭＡＣＭ．１４、ＰＡ  １０．１０／ＰＡＣＭ．１４、ＰＡ  １０．１０／ＭＡＣＭ．１８、ＰＡ  １０．１０／ＰＡＣＭ．１８、ＰＡ  １０．１２／ＭＡＣＭ．１０、ＰＡ  １０．１２／ＰＡＣＭ．１０、ＰＡ  １０．１２／ＭＡＣＭ．１２、ＰＡ  １０．１２／ＰＡＣＭ．１２、ＰＡ  １０．１２／ＭＡＣＭ．１４、ＰＡ  １０．１２／ＰＡＣＭ．１４、ＰＡ  １０．１２／ＭＡＣＭ．１８、ＰＡ  １０．１２／ＰＡＣＭ．１８、ＰＡ  １２．１０／ＭＡＣＭ．１０、ＰＡ  １２．１０／ＰＡＣＭ．１０、ＰＡ  １２．１０／ＭＡＣＭ．１２、ＰＡ  １２．１０／ＰＡＣＭ．１２、ＰＡ  １２．１０／ＭＡＣＭ．１４、ＰＡ  １２．１０／ＰＡＣＭ．１４、ＰＡ  １２．１０／ＭＡＣＭ．１８、ＰＡ  １２．１０／ＰＡＣＭ．１８、ＰＡ  １２．１２／ＭＡＣＭ．１０、ＰＡ  １２．１２／ＰＡＣＭ．１０、ＰＡ  １２．１２／ＭＡＣＭ．１２、ＰＡ  １２．１２／ＰＡＣＭ．１２、ＰＡ  １２．１２／ＭＡＣＭ．１４、ＰＡ  １２．１２／ＰＡＣＭ．１４、ＰＡ  １２．１２／ＭＡＣＭ．１８、ＰＡ  １２．１２／ＰＡＣＭ．１８、ＰＡ  １０．１４／ＰＡＣＭ．１０、ＰＡ  １０．１４／ＭＡＣＭ．１２、ＰＡ  １０．１４／ＰＡＣＭ．１２、ＰＡ  １０．１４／ＭＡＣＭ．１４、ＰＡ  １０．１４／ＰＡＣＭ．１４、ＰＡ  １０．１４／ＭＡＣＭ．１８、ＰＡ  １０．１４／ＰＡＣＭ．１８、ＰＡ  １２．１４／ＭＡＣＭ．１０、ＰＡ  １２．１４／ＰＡＣＭ．１０、ＰＡ  １２．１４／ＭＡＣＭ．１２、ＰＡ  １２．１４／ＰＡＣＭ．１２、ＰＡ  １２．１４／ＭＡＣＭ．１４、ＰＡ  １２．１４／ＰＡＣＭ．１４、ＰＡ  １２．１４／ＭＡＣＭ．１８、ＰＡ  １２．１４／ＰＡＣＭ．１８、ＰＡ  ＰＡＣＭ．１０／ＭＡＣＭ．１０、ＰＡ  ＰＡＣＭ．１２／ＭＡＣＭ．１２、ＰＡ  ＰＡＣＭ．１４／ＭＡＣＭ．１４、ＰＡ  １１／ＰＡＣＭ．１０／ＭＡＣＭ．１０、ＰＡ  １１／ＰＡＣＭ．１２／ＭＡＣＭ．１２、ＰＡ  １１／ＰＡＣＭ．１４／ＭＡＣＭ．１４、ＰＡ  １２／ＰＡＣＭ．１０／ＭＡＣＭ．１０、ＰＡ  １２／ＰＡＣＭ．１２／ＭＡＣＭ．１２、又はＰＡ  １２／ＰＡＣＭ．１４／ＭＡＣＭ．１４である。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、ＰＡ  ＭＡＣＭ．１０、ＰＡ  ＭＡＣＭ．１２、ＰＡ  ＭＡＣＭ．１４、又はＺが１１、１２、１０．１０、若しくは１０．１２を表すＰＡ  Ｚ／ＭＡＣＭ．１０、ＰＡ  Ｚ／ＭＡＣＭ．１２、ＰＡ  Ｚ／ＭＡＣＭ．１４であってよい。
【００４０】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、コポリアミドであり、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  ＭＡＣＭ．Ｉ／ＭＡＣＭ．Ｔ、ＰＡ  ＰＡＣＭ．Ｉ／ＰＡＣＭ．Ｔ、ＰＡ  １２／ＭＡＣＭ．Ｉ、ＰＡ  １２／ＰＡＣＭ．Ｉ、ＰＡ  １２／ＭＡＣＭ．Ｉ／ＭＡＣＭ．Ｔ、ＰＡ  １２／ＰＡＣＭ．Ｉ／ＰＡＣＭ．Ｔ、ＰＡ  １１／ＭＡＣＭ．Ｉ、ＰＡ  １１／ＰＡＣＭ．Ｉ、ＰＡ  １１／ＭＡＣＭ．Ｉ／ＭＡＣＭ．Ｔ、ＰＡ  １１／ＰＡＣＭ．Ｉ／ＰＡＣＭ．Ｔ、１０．１０／ＭＡＣＭ．Ｉ、１０．１０／ＰＡＣＭ．Ｉ、ＰＡ  １０．１０／ＭＡＣＭ．Ｉ／ＭＡＣＭ．Ｔ、１０．１０／ＰＡＣＭ．Ｉ／ＰＡＣＭ．Ｔ、１０．１２／ＭＡＣＭ．Ｉ、１０．１２／ＰＡＣＭ．Ｉ、ＰＡ  １０．１２／ＭＡＣＭ．Ｉ／ＭＡＣＭ．Ｔ、１０．１２／ＰＡＣＭ．Ｉ／ＰＡＣＭ．Ｔ、１２．１０／ＭＡＣＭ．Ｉ、１２．１０／ＰＡＣＭ．Ｉ、ＰＡ  １２．１０／ＭＡＣＭ．Ｉ／ＭＡＣＭ．Ｔ、１２．１０／ＰＡＣＭ．Ｉ／ＰＡＣＭ．Ｔ、１２．１２／ＭＡＣＭ．Ｉ、１２．１２／ＰＡＣＭ．Ｉ、ＰＡ  １２．１２／ＭＡＣＭ．Ｉ／ＭＡＣＭ．Ｔ、１２．１２／ＰＡＣＭ．Ｉ／ＰＡＣＭ．Ｔ、１２．１４／ＭＡＣＭ．Ｉ、１２．１４／ＰＡＣＭ．Ｉ、ＰＡ  １２．１４／ＭＡＣＭ．Ｉ／ＭＡＣＭ．Ｔ、１２．１４／ＰＡＣＭ．Ｉ／ＰＡＣＭ．Ｔ、１０．１４／ＭＡＣＭ．Ｉ、１０．１４／ＰＡＣＭ．Ｉ、ＰＡ  １０．１４／ＭＡＣＭ．Ｉ／ＭＡＣＭ．Ｔ、１０．１４／ＰＡＣＭ．Ｉ／ＰＡＣＭ．Ｔ、ＰＡ  １１／ＭＡＣＭ．１０、ＰＡ  １１／ＰＡＣＭ．１０、ＰＡ  １１／ＭＡＣＭ．１２、ＰＡ  １１／ＰＡＣＭ．１２、ＰＡ  １１／ＭＡＣＭ．１４、ＰＡ  １１／ＰＡＣＭ．１４、ＰＡ  １１／ＭＡＣＭ．１８、ＰＡ  １１／ＰＡＣＭ．１８、ＰＡ  １２／ＭＡＣＭ．１０、ＰＡ  １２／ＰＡＣＭ．１０、ＰＡ  １２／ＭＡＣＭ．１２、ＰＡ  １２／ＰＡＣＭ．１２、ＰＡ  １２／ＭＡＣＭ．１４、ＰＡ  １２／ＰＡＣＭ．１４、ＰＡ  １２／ＭＡＣＭ．１８、ＰＡ  １２／ＰＡＣＭ．１８、ＰＡ  １０．１０／ＭＡＣＭ．１０、ＰＡ  １０．１０／ＰＡＣＭ．１０、ＰＡ  １０．１０／ＭＡＣＭ．１２、ＰＡ  １０．１０／ＰＡＣＭ．１２、ＰＡ  １０．１０／ＭＡＣＭ．１４、ＰＡ  １０．１０／ＰＡＣＭ．１４、ＰＡ  １０．１０／ＭＡＣＭ．１８、ＰＡ  １０．１０／ＰＡＣＭ．１８、ＰＡ  １０．１２／ＭＡＣＭ．１０、ＰＡ  １０．１２／ＰＡＣＭ．１０、ＰＡ  １０．１２／ＭＡＣＭ．１２、ＰＡ  １０．１２／ＰＡＣＭ．１２、ＰＡ  １０．１２／ＭＡＣＭ．１４、ＰＡ  １０．１２／ＰＡＣＭ．１４、ＰＡ  １０．１２／ＭＡＣＭ．１��、ＰＡ  １０．１２／ＰＡＣＭ．１８、ＰＡ  １２．１０／ＭＡＣＭ．１０、ＰＡ  １２．１０／ＰＡＣＭ．１０、ＰＡ  １２．１０／ＭＡＣＭ．１２、ＰＡ  １２．１０／ＰＡＣＭ．１２、ＰＡ  １２．１０／ＭＡＣＭ．１４、ＰＡ  １２．１０／ＰＡＣＭ．１４、ＰＡ  １２．１０／ＭＡＣＭ．１８、ＰＡ  １２．１０／ＰＡＣＭ．１８、ＰＡ  １２．１２／ＭＡＣＭ．１０、ＰＡ  １２．１２／ＰＡＣＭ．１０、ＰＡ  １２．１２／ＭＡＣＭ．１２、ＰＡ  １２．１２／ＰＡＣＭ．１２、ＰＡ  １２．１２／ＭＡＣＭ．１４、ＰＡ  １２．１２／ＰＡＣＭ．１４、ＰＡ  １２．１２／ＭＡＣＭ．１８、ＰＡ  １２．１２／ＰＡＣＭ．１８、ＰＡ  １０．１４／ＰＡＣＭ．１０、ＰＡ  １０．１４／ＭＡＣＭ．１２、ＰＡ  １０．１４／ＰＡＣＭ．１２、ＰＡ  １０．１４／ＭＡＣＭ．１４、ＰＡ  １０．１４／ＰＡＣＭ．１４、ＰＡ  １０．１４／ＭＡＣＭ．１８、ＰＡ  １０．１４／ＰＡＣＭ．１８、ＰＡ  １２．１４／ＭＡＣＭ．１０、ＰＡ  １２．１４／ＰＡＣＭ．１０、ＰＡ  １２．１４／ＭＡＣＭ．１２、ＰＡ  １２．１４／ＰＡＣＭ．１２、ＰＡ  １２．１４／ＭＡＣＭ．１４、ＰＡ  １２．１４／ＰＡＣＭ．１４、ＰＡ  １２．１４／ＭＡＣＭ．１８、ＰＡ  １２．１４／ＰＡＣＭ．１８、ＰＡ  ＰＡＣＭ．１０／ＭＡＣＭ．１０、ＰＡ  ＰＡＣＭ．１２／ＭＡＣＭ．１２、ＰＡ  ＰＡＣＭ．１４／ＭＡＣＭ．１４、ＰＡ  １１／ＰＡＣＭ．１０／ＭＡＣＭ．１０、ＰＡ  １１／ＰＡＣＭ．１２／ＭＡＣＭ．１２、ＰＡ  １１／ＰＡＣＭ．１４／ＭＡＣＭ．１４、ＰＡ  １２／ＰＡＣＭ．１０／ＭＡＣＭ．１０、ＰＡ  １２／ＰＡＣＭ．１２／ＭＡＣＭ．１２、又はＰＡ  １２／ＰＡＣＭ．１４／ＭＡＣＭ．１４である。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、Ｚが１１、１２、１０．１０、若しくは１０．１２を表すＰＡ  Ｚ／ＭＡＣＭ．１０、ＰＡ  Ｚ／ＭＡＣＭ．１２、ＰＡ  Ｚ／ＭＡＣＭ．１４、ＰＡ  Ｚ／ＭＡＣＭ．Ｉ、又はＰＡ  Ｚ／ＭＡＣＭ．Ｉ／ＭＡＣＭであってよく、又は国際公開第２００９／１５３５３４号の特許出願に記載のコポリアミドであってもよい。
【００４１】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  ラクタム又はアミノ酸から得られる少なくとも１つの単位、並びに
−  式（Ｃａジアミン）．（Ｃｂ二酸）に相当し、前記Ｃａジアミン及びＣｂ二酸は上記で定める通りである、少なくとも１つの単位
を含むコポリアミドであり、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、Ｚが１１若しくは１２を表すＰＡ  Ｚ／ＭＡＣＭ．１０、ＰＡ  Ｚ／ＭＡＣＭ．１２、ＰＡ  Ｚ／ＭＡＣＭ．１４、ＰＡ  Ｚ／ＭＡＣＭ．Ｉ、又はＰＡ  Ｚ／ＭＡＣＭ．Ｉ／ＭＡＣＭ．Ｔであってよい。例えば、前記ラクタムは、ラウロラクタムであり、若しくは前記アミノ酸は、１１−アミノウンデカン酸であり、並びに／又は前記Ｃａジアミンは、デカンジアミン（ａ＝１０）、ドデカンジアミン（ａ＝１２）、ＰＡＣＭ、及びＭＡＣＭの中から選択され、及び／若しくは前記Ｃｂ二酸は、セバシン酸（ｂ＝１０）、ドデカン二酸（ｂ＝１２）、テトラデカン二酸（ｂ＝１４）、オクタデカン酸（ｂ＝１８）、テレフタル酸、及びイソフタル酸の中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  １２／ＭＡＣＭ．Ｉ、ＰＡ  １２／ＰＡＣＭ．Ｉ、ＰＡ  １２／ＭＡＣＭ．Ｉ／ＭＡＣＭ．Ｔ、ＰＡ  １２／ＰＡＣＭ．Ｉ／ＰＡＣＭ．Ｔ、ＰＡ  １１／ＭＡＣＭ．Ｉ、ＰＡ  １１／ＰＡＣＭ．Ｉ、ＰＡ  １１／ＭＡＣＭ．Ｉ／ＭＡＣＭ．Ｔ、ＰＡ  １１／ＰＡＣＭ．Ｉ／ＰＡＣＭ．Ｔ、ＰＡ  １１／ＭＡＣＭ．１０、ＰＡ  １１／ＰＡＣＭ．１０、ＰＡ  １１／ＭＡＣＭ．１２、ＰＡ  １１／ＰＡＣＭ．１２、ＰＡ  １１／ＭＡＣＭ．１４、ＰＡ  １１／ＰＡＣＭ．１４、ＰＡ  １１／ＭＡＣＭ．１８、ＰＡ  １１／ＰＡＣＭ．１８、ＰＡ  １２／ＭＡＣＭ．１０、ＰＡ  １２／ＰＡＣＭ．１０、ＰＡ  １２／ＭＡＣＭ．１２、ＰＡ  １２／ＰＡＣＭ．１２、ＰＡ  １２／ＭＡＣＭ．１４、ＰＡ  １２／ＰＡＣＭ．１４、ＰＡ  １２／ＭＡＣＭ．１８、ＰＡ  １２／ＰＡＣＭ．１８、ＰＡ  １１／ＰＡＣＭ．１０／ＭＡＣＭ．１０、ＰＡ  １１／ＰＡＣＭ．１２／ＭＡＣＭ．１２、ＰＡ  １１／ＰＡＣＭ．１４／ＭＡＣＭ．１４、ＰＡ  １２／ＰＡＣＭ．１０／ＭＡＣＭ．１０、ＰＡ  １２／ＰＡＣＭ．１２／ＭＡＣＭ．１２、又はＰＡ  １２／ＰＡＣＭ．１４／ＭＡＣＭ．１４である。
【００４２】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  ラクタム又はアミノ酸から得られる少なくとも１つの単位、並びに
−  式（Ｃａジアミン）．（Ｃｂ二酸）に相当し、又は前記Ｃａジアミンが、脂環式（とりわけ、上記で定める通り）であり、前記Ｃｂ二酸が、芳香族二酸（とりわけ、上記で定める通り）である、少なくとも１つの単位
を含むコポリアミドであり、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、Ｚが１１又は１２を表すＰＡ  Ｚ／ＭＡＣＭ．Ｉ又はＰＡ  Ｚ／ＭＡＣＭ．Ｉ／ＭＡＣＭ．Ｔであってよい。例えば、前記ラクタムは、ラウロラクタムであり、若しくは前記アミノ酸は、１１−アミノウンデカン酸であり、並びに／又は前記Ｃａジアミンは、ＰＡＣＭ及びＭＡＣＭの中から選択され、及び／又は前記Ｃｂ二酸は、テレフタル酸及びイソフタル酸から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  １２／ＭＡＣＭ．Ｉ、ＰＡ  １２／ＰＡＣＭ．Ｉ、ＰＡ  １２／ＭＡＣＭ．Ｉ／ＭＡＣＭ．Ｔ、ＰＡ  １２／ＰＡＣＭ．Ｉ／ＰＡＣＭ．Ｔ、ＰＡ  １１／ＭＡＣＭ．Ｉ、ＰＡ  １１／ＰＡＣＭ．Ｉ、ＰＡ  １１／ＭＡＣＭ．Ｉ／ＭＡＣＭ．Ｔ、又はＰＡ  １１／ＰＡＣＭ．Ｉ／ＰＡＣＭ．Ｔである。
【００４３】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  ラクタムから得られる少なくとも１つの単位、並びに
−  式（Ｃａジアミン）．（Ｃｂ二酸）に相当し、前記Ｃａジアミンが、脂環式（とりわけ、上記で定める通り）であり、前記Ｃｂ二酸が、芳香族二酸（とりわけ、上記で定める通り）である、少なくとも１つの単位
を含むコポリアミドであり、ＡがラクタムであるポリアミドＰＡ  Ａ／Ｃａ．Ｃｂである。例えば、前記ラクタムは、ラウロラクタムであり、並びに／又は前記Ｃａジアミンは、ＰＡＣＭ及びＭＡＣＭの中から選択され、及び／若しくは前記Ｃｂ二酸は、テレフタル酸及びイソフタル酸の中から選択される。
【００４４】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  アミノ酸から得られる少なくとも１つの単位、並びに
−  式（Ｃａジアミン）．（Ｃｂ二酸）に相当し、前記Ｃａジアミンが、脂環式（とりわけ、上記で定める通り）であり、前記Ｃｂ二酸が、芳香族二酸（とりわけ、上記で定める通り）である、少なくとも１つの単位
を含むコポリアミドであり、Ａがアミノ酸であるポリアミドＰＡ  Ａ／Ｃａ．Ｃｂである。例えば、前記アミノ酸は、１１−アミノウンデカン酸であり、並びに／又は前記Ｃａジアミンは、ＰＡＣＭ及びＭＡＣＭの中から選択され、及び／若しくは前記Ｃｂ二酸は、テレフタル酸及びイソフタル酸から選択される。
【００４５】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  式（Ｃａ’ジアミン）．（Ｃｂ’二酸）に相当し、前記Ｃａ’ジアミンが、上記で定めるＣａジアミンのうちの１つの中から選択され、前記Ｃｂ’二酸が、上記で定めるＣｂ二酸のうちの１つから選択される、少なくとも１つの単位、並びに
−  式（Ｃａジアミン）．（Ｃｂ二酸）に相当し、前記Ｃａジアミンが、脂環式（とりわけ、上記で定める通り）であり、前記Ｃｂ二酸が、芳香族二酸（とりわけ、上記で定める通り）である、少なくとも１つの単位
を含むコポリアミドであり、ポリアミドＰＡ  Ｃａ’．Ｃｂ’／Ｃａ．Ｃｂであるが、但し、前記（Ｃａジアミン）．（Ｃｂ二酸）は、（Ｃａ’ジアミン）．（Ｃｂ’二酸）とは異なる。例えば、前記Ｃａ’ジアミンは、デカンジアミン（ａ＝１０）、ドデカンジアミン（ａ＝１２）、ＰＡＣＭ、及びＭＡＣＭの中から選択され、並びに／又はＣｂ’二酸は、セバシン酸（ｂ＝１０）、ドデカン二酸（ｂ＝１２）、テトラデカン二酸（ｂ＝１４）、オクタデカン酸（ｂ＝１８）、テレフタル酸、及びイソフタル酸の中から選択され、並びに／又は前記Ｃａジアミンは、ＰＡＣＭ及びＭＡＣＭの中から選択され、並びに／又は前記Ｃｂ二酸は、テレフタル酸及びイソフタル酸の中から選択される。
【００４６】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  ラクタム又はアミノ酸から得られる少なくとも１つの単位、並びに
−  式（Ｃａジアミン）．（Ｃｂ二酸）に相当し、又は前記Ｃａジアミンが、脂環式（とりわけ、上記で定める通り）であり、前記Ｃｂ二酸が、芳香族二酸（とりわけ、上記で定める通り）である、少なくとも１つの単位
を含むコポリアミドであり、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、例えば、Ｚが１１又は１２を表すＰＡ  Ｚ／ＭＡＣＭ．１０、ＰＡ  Ｚ／ＭＡＣＭ．１２、ＰＡ  Ｚ／ＭＡＣＭ．１４であってよい。例えば、前記ラクタムは、ラウロラクタムであり、若しくは前記アミノ酸は、１１−アミノウンデカン酸であり、並びに／又は前記Ｃａジアミンは、ＰＡＣＭ及びＭＡＣＭの中から選択され、及び／若しくは前記Ｃｂ二酸は、セバシン酸（ｂ＝１０）、ドデカン二酸（ｂ＝１２）、テトラデカン二酸（ｂ＝１４）、及びオクタデカン酸（ｂ＝１８）の中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  １１／ＭＡＣＭ．１０、ＰＡ  １１／ＰＡＣＭ．１０、ＰＡ  １１／ＭＡＣＭ．１２、ＰＡ  １１／ＰＡＣＭ．１２、ＰＡ  １１／ＭＡＣＭ．１４、ＰＡ  １１／ＰＡＣＭ．１４、ＰＡ  １１／ＭＡＣＭ．１８、ＰＡ  １１／ＰＡＣＭ．１８、ＰＡ  １２／ＭＡＣＭ．１０、ＰＡ  １２／ＰＡＣＭ．１０、ＰＡ  １２／ＭＡＣＭ．１２、ＰＡ  １２／ＰＡＣＭ．１２、ＰＡ  １２／ＭＡＣＭ．１４、ＰＡ  １２／ＰＡＣＭ．１４、ＰＡ  １２／ＭＡＣＭ．１８、ＰＡ  １２／ＰＡＣＭ．１８、ＰＡ  １１／ＰＡＣＭ．１０／ＭＡＣＭ．１０、ＰＡ  １１／ＰＡＣＭ．１２／ＭＡＣＭ．１２、ＰＡ  １１／ＰＡＣＭ．１４／ＭＡＣＭ．１４、ＰＡ  １２／ＰＡＣＭ．１０／ＭＡＣＭ．１０、ＰＡ  １２／ＰＡＣＭ．１２／ＭＡＣＭ．１２、又はＰＡ  １２／ＰＡＣＭ．１４／ＭＡＣＭ．１４である。
【００４７】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  式（Ｃａジアミン）．（Ｃｂ二酸）に相当し、前記Ｃａジアミンが、脂肪族（とりわけ、上記で定める通り）であり、前記Ｃｂ二酸が、脂肪族二酸（とりわけ、上記で定める通り）である、少なくとも１つの単位、並びに
−  式（Ｃａ’ジアミン）．（Ｃｂ’二酸）に相当し、前記Ｃａ’ジアミンが、上記で定めるＣａジアミンのうちの１つの中から選択され、前記Ｃｂ’二酸が、上記で定めるＣｂ二酸のうちの１つの中から選択される、少なくとも１つの単位
を含むコポリアミドであるが、但し、前記（Ｃａジアミン）．（Ｃｂ二酸）は、（Ｃａ’ジアミン）．（Ｃｂ’二酸）とは異なっており、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。例えば、前記Ｃａジアミンは、デカンジアミン（ａ＝１０）及びドデカンジアミン（ａ＝１２）の中から選択され、並びに／又は前記Ｃｂ二酸は、セバシン酸（ｂ＝１０）、ドデカン二酸（ｂ＝１２）、テトラデカン二酸（ｂ＝１４）、及びオクタデカン酸（ｂ＝１８）から選択され、並びに／又は前記Ｃａ’ジアミンは、デカンジアミン（ａ＝１０）、及びドデカンジアミン（ａ＝１２）、ＰＡＣＭ、及びＭＡＣＭの中から選択され、並びに／又は前記Ｃｂ’二酸は、セバシン酸（ｂ＝１０）、ドデカン二酸（ｂ＝１２）、テトラデカン二酸（ｂ＝１４）、オクタデカン酸（ｂ＝１８）、テレフタル酸、及びイソフタル酸の中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、１０．１０／ＭＡＣＭ．Ｉ、１０．１０／ＰＡＣＭ．Ｉ、ＰＡ  １０．１０／ＭＡＣＭ．Ｉ／ＭＡＣＭ．Ｔ、１０．１０／ＰＡＣＭ．Ｉ／ＰＡＣＭ．Ｔ、１０．１２／ＭＡＣＭ．Ｉ、１０．１２／ＰＡＣＭ．Ｉ、ＰＡ  １０．１２／ＭＡＣＭ．Ｉ／ＭＡＣＭ．Ｔ、１０．１２／ＰＡＣＭ．Ｉ／ＰＡＣＭ．Ｔ、１２．１０／ＭＡＣＭ．Ｉ、１２．１０／ＰＡＣＭ．Ｉ、ＰＡ  １２．１０／ＭＡＣＭ．Ｉ／ＭＡＣＭ．Ｔ、１２．１０／ＰＡＣＭ．Ｉ／ＰＡＣＭ．Ｔ、１２．１２／ＭＡＣＭ．Ｉ、１２．１２／ＰＡＣＭ．Ｉ、ＰＡ  １２．１２／ＭＡＣＭ．Ｉ／ＭＡＣＭ．Ｔ、１２．１２／ＰＡＣＭ．Ｉ／ＰＡＣＭ．Ｔ、１２．１４／ＭＡＣＭ．Ｉ、１２．１４／ＰＡＣＭ．Ｉ、ＰＡ  １２．１４／ＭＡＣＭ．Ｉ／ＭＡＣＭ．Ｔ、１２．１４／ＰＡＣＭ．Ｉ／ＰＡＣＭ．Ｔ、１０．１４／ＭＡＣＭ．Ｉ、１０．１４／ＰＡＣＭ．Ｉ、ＰＡ  １０．１４／ＭＡＣＭ．Ｉ／ＭＡＣＭ．Ｔ、１０．１４／ＰＡＣＭ．Ｉ／ＰＡＣＭ．Ｔ、ＰＡ  １０．１０／ＭＡＣＭ．１０、ＰＡ  １０．１０／ＰＡＣＭ．１０、ＰＡ  １０．１０／ＭＡＣＭ．１２、ＰＡ  １０．１０／ＰＡＣＭ．１２、ＰＡ  １０．１０／ＭＡＣＭ．１４、ＰＡ  １０．１０／ＰＡＣＭ．１４、ＰＡ  １０．１０／ＭＡＣＭ．１８、ＰＡ  １０．１０／ＰＡＣＭ．１８、ＰＡ  １０．１２／ＭＡＣＭ．１０、ＰＡ  １０．１２／ＰＡＣＭ．１０、ＰＡ  １０．１２／ＭＡＣＭ．１２、ＰＡ  １０．１２／ＰＡＣＭ．１２、ＰＡ  １０．１２／ＭＡＣＭ．１４、ＰＡ  １０．１２／ＰＡＣＭ．１４、ＰＡ  １０．１２／ＭＡＣＭ．１８、ＰＡ  １０．１２／ＰＡＣＭ．１８、ＰＡ  １２．１０／ＭＡＣＭ．１０、ＰＡ  １２．１０／ＰＡＣＭ．１０、ＰＡ  １２．１０／ＭＡＣＭ．１２、ＰＡ  １２．１０／ＰＡＣＭ．１２、ＰＡ  １２．１０／ＭＡＣＭ．１４、ＰＡ  １２．１０／ＰＡＣＭ．１４、ＰＡ  １２．１０／ＭＡＣＭ．１８、ＰＡ  １２．１０／ＰＡＣＭ．１８、ＰＡ  １２．１２／ＭＡＣＭ．１０、ＰＡ  １２．１２／ＰＡＣＭ．１０、ＰＡ  １２．１２／ＭＡＣＭ．１２、ＰＡ  １２．１２／ＰＡＣＭ．１２、ＰＡ  １２．１２／ＭＡＣＭ．１４、ＰＡ  １２．１２／ＰＡＣＭ．１４、ＰＡ  １２．１２／ＭＡＣＭ．１８、ＰＡ  １２．１２／ＰＡＣＭ．１８、ＰＡ  １０．１４／ＰＡＣＭ．１０、ＰＡ  １０．１４／ＭＡＣＭ．１２、ＰＡ  １０．１４／ＰＡＣＭ．１２、ＰＡ  １０．１４／ＭＡＣＭ．１４、ＰＡ  １０．１４／ＰＡＣＭ．１４、ＰＡ  １０．１４／ＭＡＣＭ．１８、ＰＡ  １０．１４／ＰＡＣＭ．１８、ＰＡ  １２．１４／ＭＡＣＭ．１０、ＰＡ  １２．１４／ＰＡＣＭ．１０、ＰＡ  １２．１４／ＭＡＣＭ．１２、ＰＡ  １２．１４／ＰＡＣＭ．１２、ＰＡ  １２．１４／ＭＡＣＭ．１４、ＰＡ  １２．１４／ＰＡＣＭ．１４、ＰＡ  １２．１４／ＭＡＣＭ．１８、又はＰＡ  １２．１４／ＰＡＣＭ．１８である。
【００４８】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  式（Ｃａジアミン）．（Ｃｂ二酸）に相当し、前記Ｃａジアミンが、脂肪族（とりわけ、上記で定める通り）であり、前記Ｃｂ二酸が、脂肪族二酸（とりわけ、上記で定める通り）である、少なくとも１つの単位、並びに
−  式（Ｃａ’ジアミン）．（Ｃｂ’二酸）に相当し、前記Ｃａ’ジアミンが、上記で定める脂環式Ｃａジアミンのうちの１つの中から選択され、前記Ｃｂ’二酸が、上記で定める芳香族Ｃｂ二酸のうちの１つの中から選択される、少なくとも１つの単位
を含むコポリアミドであり、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。例えば、前記Ｃａジアミンは、デカンジアミン（ａ＝１０）及びドデカンジアミン（ａ＝１２）の中から選択され、並びに／又は前記Ｃｂ二酸は、セバシン酸（ｂ＝１０）、ドデカン二酸（ｂ＝１２）、テトラデカン二酸（ｂ＝１４）、及びオクタデカン酸（ｂ＝１８）の中から選択され、並びに／又は前記Ｃａ’ジアミンは、ＰＡＣＭ及びＭＡＣＭの中から選択され、並びに／又は前記Ｃｂ’二酸は、テレフタル酸及びイソフタル酸の中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、１０．１０／ＭＡＣＭ．Ｉ、１０．１０／ＰＡＣＭ．Ｉ、ＰＡ  １０．１０／ＭＡＣＭ．Ｉ／ＭＡＣＭ．Ｔ、１０．１０／ＰＡＣＭ．Ｉ／ＰＡＣＭ．Ｔ、１０．１２／ＭＡＣＭ．Ｉ、１０．１２／ＰＡＣＭ．Ｉ、ＰＡ  １０．１２／ＭＡＣＭ．Ｉ／ＭＡＣＭ．Ｔ、１０．１２／ＰＡＣＭ．Ｉ／ＰＡＣＭ．Ｔ、１２．１０／ＭＡＣＭ．Ｉ、１２．１０／ＰＡＣＭ．Ｉ、ＰＡ  １２．１０／ＭＡＣＭ．Ｉ／ＭＡＣＭ．Ｔ、１２．１０／ＰＡＣＭ．Ｉ／ＰＡＣＭ．Ｔ、１２．１２／ＭＡＣＭ．Ｉ、１２．１２／ＰＡＣＭ．Ｉ、ＰＡ  １２．１２／ＭＡＣＭ．Ｉ／ＭＡＣＭ．Ｔ、１２．１２／ＰＡＣＭ．Ｉ／ＰＡＣＭ．Ｔ、１２．１４／ＭＡＣＭ．Ｉ、１２．１４／ＰＡＣＭ．Ｉ、ＰＡ  １２．１４／ＭＡＣＭ．Ｉ／ＭＡＣＭ．Ｔ、１２．１４／ＰＡＣＭ．Ｉ／ＰＡＣＭ．Ｔ、１０．１４／ＭＡＣＭ．Ｉ、１０．１４／ＰＡＣＭ．Ｉ、ＰＡ  １０．１４／ＭＡＣＭ．Ｉ／ＭＡＣＭ．Ｔ、又は１０．１４／ＰＡＣＭ．Ｉ／ＰＡＣＭ．Ｔである。
【００４９】
実施形態では、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は：
−  式（Ｃａジアミン）．（Ｃｂ二酸）に相当し、前記Ｃａジアミンが、脂肪族（とりわけ、上記で定める通り）であり、前記Ｃｂ二酸が、脂肪族二酸（とりわけ、上記で定める通り）である、少なくとも１つの単位、並びに
−  式（Ｃａ’ジアミン）．（Ｃｂ’二酸）に相当し、前記Ｃａ’ジアミンが、上記で定める脂環式Ｃａジアミンのうちの１つの中から選択され、前記Ｃｂ’二酸が、上記で定める脂肪族Ｃｂ二酸のうちの１つの中から選択される、少なくとも１つの単位
を含むコポリアミドであるが、但し、（Ｃａジアミン）．（Ｃｂ二酸）は、（Ｃａ’ジアミン）．（Ｃｂ’二酸）とは異なっており、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）は、上記で定めるポリアミドのいずれかの中から選択される。例えば、前記Ｃａジアミンは、デカンジアミン（ａ＝１０）及びドデカンジアミン（ａ＝１２）の中から選択され、並びに／又は前記Ｃｂ二酸は、セバシン酸（ｂ＝１０）、ドデカン二酸（ｂ＝１２）、テトラデカン二酸（ｂ＝１４）、及びオクタデカン酸（ｂ＝１８）の中から選択され、並びに／又は前記Ｃａ’ジアミンは、ＰＡＣＭ及びＭＡＣＭの中から選択され、並びに／又は前記Ｃｂ’二酸は、セバシン酸（ｂ＝１０）、ドデカン二酸、テトラデカン二酸（ｂ＝１４）、及びオクタデカン酸（ｂ＝１８）の中から選択される。好ましくは、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、ＰＡ  １０．１０／ＭＡＣＭ．１０、ＰＡ  １０．１０／ＰＡＣＭ．１０、ＰＡ  １０．１０／ＭＡＣＭ．１２、ＰＡ  １０．１０／ＰＡＣＭ．１２、ＰＡ  １０．１０／ＭＡＣＭ．１４、ＰＡ  １０．１０／ＰＡＣＭ．１４、ＰＡ  １０．１０／ＭＡＣＭ．１８、ＰＡ  １０．１０／ＰＡＣＭ．１８、ＰＡ  １０．１２／ＭＡＣＭ．１０、ＰＡ  １０．１２／ＰＡＣＭ．１０、ＰＡ  １０．１２／ＭＡＣＭ．１２、ＰＡ  １０．１２／ＰＡＣＭ．１２、ＰＡ  １０．１２／ＭＡＣＭ．１４、ＰＡ  １０．１２／ＰＡＣＭ．１４、ＰＡ  １０．１２／ＭＡＣＭ．１８、ＰＡ  １０．１２／ＰＡＣＭ．１８、ＰＡ  １２．１０／ＭＡＣＭ．１０、ＰＡ  １２．１０／ＰＡＣＭ．１０、ＰＡ  １２．１０／ＭＡＣＭ．１２、ＰＡ  １２．１０／ＰＡＣＭ．１２、ＰＡ  １２．１０／ＭＡＣＭ．１４、ＰＡ  １２．１０／ＰＡＣＭ．１４、ＰＡ  １２．１０／ＭＡＣＭ．１８、ＰＡ  １２．１０／ＰＡＣＭ．１８、ＰＡ  １２．１２／ＭＡＣＭ．１０、ＰＡ  １２．１２／ＰＡＣＭ．１０、ＰＡ  １２．１２／ＭＡＣＭ．１２、ＰＡ  １２．１２／ＰＡＣＭ．１２、ＰＡ  １２．１２／ＭＡＣＭ．１４、ＰＡ  １２．１２／ＰＡＣＭ．１４、ＰＡ  １２．１２／ＭＡＣＭ．１８、ＰＡ  １２．１２／ＰＡＣＭ．１８、ＰＡ  １０．１４／ＰＡＣＭ．１０、ＰＡ  １０．１４／ＭＡＣＭ．１２、ＰＡ  １０．１４／ＰＡＣＭ．１２、ＰＡ  １０．１４／ＭＡＣＭ．１４、ＰＡ  １０．１４／ＰＡＣＭ．１４、ＰＡ  １０．１４／ＭＡＣＭ．１８、ＰＡ  １０．１４／ＰＡＣＭ．１８、ＰＡ  １２．１４／ＭＡＣＭ．１０、ＰＡ  １２．１４／ＰＡＣＭ．１０、ＰＡ  １２．１４／ＭＡＣＭ．１２、ＰＡ  １２．１４／ＰＡＣＭ．１２、ＰＡ  １２．１４／ＭＡＣＭ．１４、ＰＡ  １２．１４／ＰＡＣＭ．１４、ＰＡ  １２．１４／ＭＡＣＭ．１８、又はＰＡ  １２．１４／ＰＡＣＭ．１８である。
【００５０】
ＡｒｋｅｍａからのＲｉｌｓａｎ（登録商標）ＣＬＥＡＲの一連のポリアミドが、とりわけ用いられ得る。
【００５１】
本発明に従う組成物において、前記半結晶性ポリアミド（又は、前記組成物が半結晶性ポリアミドの混合物を含む場合は、前記半結晶性ポリアミドの少なくとも１つ、若しくはさらには前記半結晶性ポリアミドの各々）の窒素原子（Ｎ）に対する炭素原子（Ｃ）の平均数は、９以上であってよく、好ましくは、１０以上であってよく、より好ましくは、１１以上であってよく、前記アモルファスポリアミド（又は、前記組成物がアモルファスポリアミドの混合物を含む場合は、前記アモルファスポリアミドの少なくとも１つ、若しくはさらには前記アモルファスポリアミドの各々）は、上記で定めるポリアミドのいずれかの中から選択され、特に、上記で述べる実施形態の前記アモルファスポリアミドの中から選択される。前記半結晶性ポリアミドは、とりわけ、ＰＡ  １１、ＰＡ  １０．１０、ＰＡ  １０．１２、ＰＡ  １２．１２、ＰＡ  １０．１４、若しくはＰＡ  １２．１４であってよく、又は前記組成物が半結晶性ポリアミドの混合物を含む場合、前記半結晶性ポリアミドの少なくとも１つは、とりわけ、ＰＡ  １１、ＰＡ  １０．１０、ＰＡ  １０．１２、ＰＡ  １２．１２、ＰＡ  １０．１４、若しくはＰＡ  １２．１４であってよく、又はさらには、前記半結晶性ポリアミドの各々は、独立して、ＰＡ  １１、ＰＡ  １０．１０、ＰＡ  １０．１２、ＰＡ  １２．１２、ＰＡ  １０．１４、若しくはＰＡ  １２．１４の中から選択されてもよい。好ましくは、前記半結晶性ポリアミドは、ＰＡ  １１であり、又は前記組成物が半結晶性ポリアミドの混合物を含む場合、前記半結晶性ポリアミドの少なくとも１つは、ＰＡ  １１である。
【００５２】
好ましくは、前記組成物の前記半結晶性ポリアミドは、又は前記組成物が半結晶性ポリアミドの混合物を含む場合は、前記半結晶性ポリアミドの少なくとも１つ、若しくはさらには前記半結晶性ポリアミドの各々は、窒素原子（Ｎ）に対する炭素原子（Ｃ）の平均数が１１に等しい半結晶性ポリアミドであり、とりわけ、ＰＡ  １１又はＰＡ  １０．１２、典型的には、ＰＡ  １１である。
【００５３】
本発明に従う組成物において、前記アモルファスポリアミドがＰＡ  ＭＡＣＭ．１２（Ｂ．１２）である場合、前記半結晶性ポリアミドは、ＰＡ  １２ではない。前記組成物が、アモルファスポリアミドの混合物を含み、そのうちの１つが、ＰＡ  ＭＡＣＭ．１２（Ｂ．１２）である場合、前記半結晶性ポリアミドは、ＰＡ  １２であってよい（又は、半結晶性ポリアミドの混合物が、ＰＡ  １２を含んでよい）。実施形態では、前記組成物が、モルファスポリアミドの混合物を含み、そのうちの１つが、ＰＡ  ＭＡＣＭ．１２（Ｂ．１２）である場合、前記半結晶性ポリアミドは、ＰＡ  １２ではないか、又は半結晶性ポリアミドの混合物は、ＰＡ  １２をまったく含まない。
【００５４】
好ましくは、本発明に従う組成物において、前記アモルファスポリアミドが、ホモポリアミドである場合、又はアモルファスポリアミドの混合物が、ホモポリアミドを含む場合、前記半結晶性ポリアミドは、ＰＡ  １２ではないか、又は半結晶性ポリアミドの混合物が、ＰＡ  １２をまったく含まない。
【００５５】
より好ましくは、本発明に従う組成物において、前記半結晶性ポリアミドは、ＰＡ  １２ではないか、又は半結晶性ポリアミドの混合物は、ＰＡ  １２をまったく含まない（前記アモルファスポリアミド又はアモルファスポリアミドの混合物に関わらず）。
【００５６】
実施形態では、本発明に従う組成物は、ＰＡ  １２をまったく含まない。
【００５７】
良好な特性（柔軟性、耐バースト性、耐引裂き性、レオロジー、アロイ形態（alloy morphology）、相溶化、均質性、粘度、接着性）を確保する目的で、特に、耐衝撃性及びエージング（とりわけ、高温酸化性エージング）後の耐衝撃性の良好な特性を確保する目的で、エラストマーの性質であり、優先的には極性である耐衝撃性改良剤を、前記組成物に添加することが可能である。
【００５８】
したがって、前記組成物は、２０１０年時点のＩＳＯ１７８規格に従って測定される１００ＭＰａ未満の曲げ弾性率を有する軟質ポリマーによって形成された耐衝撃性改良剤を、前記組成物の総重量に対して２０重量％まで含んでよい。
【００５９】
この軟質ポリマーは、好ましくは、可能な限り柔軟であり、可能な限り低い、すなわち、０℃未満のガラス転移温度Ｔｇを有する。この耐衝撃性改良剤は、前記アモルファスポリアミド及び／又は前記半結晶性ポリアミドと反応して、互いに相溶性であるアロイの形成が可能となるように、必要に応じて化学官能化されている。
【００６０】
前記耐衝撃性改良剤は、好ましくは、１又は複数のポリオレフィンから成り、その一部又は全部は、カルボン酸、無水カルボン酸、エポキシド官能基、及びポリアミドと、典型的にはその鎖末端アミンと（カルボン酸、無水カルボン酸の場合）、若しくはその鎖末端酸と（エポキシド、特に、メタクリル酸グリシジルの場合）化学反応し得る他のいずれかの官能基の中から選択される官能基を有する。例えば、前記ポリオレフィンは、エラストマーの性質を有するエチレン及びプロピレンのコポリマー（ＥＰＲ）、エチレン−オクテンコポリマー、エラストマーの性質を有するエチレン−プロピレン−ジエンコポリマー（ＥＰＤＭ）、並びにエチレン／（メタ）アクリル酸アルキルコポリマーの中から選択され、例えば、ＥｘｘｏｎのＥｘｘｅｌｏｒ  ＶＡ１８０３などの無水物グラフトＥＰＲ、又はＡｒｋｅｍａからのＬｏｔａｄｅｒ  ４７００などのポリエチレン、アクリル酸エチル、及び無水マレイン酸のコポリマー（ｃｏＰＥ／ＥＡ／ＭＡＨ）である。
【００６１】
前記組成物は、繊維、特に、アラミド繊維、ガラス繊維、炭素繊維を、有利にはガラス繊維を、一般的には、前記組成物の総重量に対して５０重量％までの含有量で含有してよい。
【００６２】
本発明に従う組成物は、ポリアミドの通常の添加剤を含んでもよく、着色剤、光（ＵＶ）安定化剤及び／又は熱安定化剤、可塑剤、界面活性剤、顔料、蛍光増白剤、酸化防止剤、天然ワックス、離型剤、充填剤、並びにこれらの混合物などである。
【００６３】
考慮される充填剤としては、限定されないが、タルク、カオリン、マグネシア、スラグ、シリカ、カーボンブラック、カーボンナノチューブ、膨張黒鉛又はそれ以外、酸化チタンを含む群より選択される充填剤などの標準的な無機充填剤が挙げられる。
【００６４】
ポリマーと共に用いられることが考慮される充填剤は、フェノール、ホスファイト、ＵＶ吸収剤、ＨＡＬＳ（ヒンダードアミン光安定化剤）タイプの安定化剤、ヨウ化金属である。ＣｉｂａからのＩｒｇａｎｏｘ  １０１０、２４５、１０９８、Ｉｒｇａｆｏｓ  １６８、１２６、Ｔｉｎｕｖｉｎ  ３１２、７７０、Ｉｏｄｉｄｅ  Ｐ２０１、ＣｌａｒｉａｎｔからのＮｙｌｏｓｔａｂ  Ｓ−ＥＥＤが言及され得る。
【００６５】
好ましくは、本発明に従う組成物の前記添加剤は、前記組成物の重量に対して、１０重量％以下、好ましくは、５重量％未満の量で存在してよい。
【００６６】
実施形態では、前記組成物は：
−  ５０〜９５重量％、とりわけ、６０〜９０重量％、好ましくは、６５〜８５重量％のアモルファスポリアミド又はアモルファスポリアミドの混合物、
−  ５〜５０重量％、とりわけ、１０〜４０重量％、好ましくは、１５〜３５重量％の、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物、
−  ０〜１０重量％、とりわけ、０〜５重量％の耐衝撃性改良剤、とりわけ、上記で定める通りの耐衝撃性改良剤、
−  ０〜１０重量％、とりわけ、０〜５重量％の添加剤、とりわけ、上記で定める通りの添加剤、並びに
−  ０〜５０重量％、とりわけ、０〜３０重量％の繊維、とりわけ、上記で定める通りの繊維、
の混合物から成り、但し、前記アモルファスポリアミドがＰＡ  ＭＡＣＭ．１２（Ｂ１２）である場合、前記半結晶性ポリアミドは、ＰＡ  １２ではない。
【００６７】
好ましくは、２０１１年改訂のＩＳＯ６２規格に従って測定される相対湿度５０％の大気中、２３℃での本発明に従う組成物の吸水率は、前記組成物の各成分について測定された吸水率を前記組成物の各成分の質量比で足し合わせることによる計算で得られる理論的吸水率よりも、少なくとも１０％低く、とりわけ、１５％低く、又はさらには、２０％低い。
【００６８】
好ましくは、２０１１年改訂のＩＳＯ６２規格に従って測定される相対湿度５０％の大気中、２３℃での本発明に従う組成物の吸水率は、前記組成物が含有する前記アモルファスポリアミド、又はアモルファスポリアミドの混合物の吸水率よりも少なくとも２０％低く、とりわけ、２５％低く、又はさらには、３０％低い。
【００６９】
第二の目的によると、本発明は、上記で定める通りの組成物を作製するための方法に関する。この方法によると、前記組成物は、本発明に従う組成物、及び所望に応じて他の添加剤を含有する均質な混合物が得られる可能性を与えるいかなる方法によって作製されてもよく、溶融状態での押出し、圧縮、又はさらなるローラー混練などである。
【００７０】
より詳細には、本発明に従う組成物は、溶融状態ですべての成分を混合する、いわゆる直接法によって作製されてよい。本発明に従う組成物は、ドライブレンドとして作製されてもよい。有利には、前記組成物は、顆粒として得られてもよく、一般的には、二軸押出し機、コニーダー、密閉式ミキサーなど、当業者に公知のツールでコンパウンディングすることによる。
【００７１】
上記で述べる作製方法によって得られる本発明に従う組成物は、次に、続いての使用又は当業者に公知の変形のために変形されてよく、とりわけ、射出成形、カレンダー成形、押出し成形により、又は好ましくは、射出成形による。前記変形は、溶融状態の前記混合物から直接行われてよく、又はドライ混合物から行われてもよい。
【００７２】
本発明に従う組成物は、典型的には、射出成形、押出し成形、共押出し成形、マルチ射出成形、好ましくは、射出成形によって物品を作製するのに有用である。本発明に従う組成物のための作製方法はまた、いかなる中間造粒も行うことなく射出成形機に供給する二軸押出機、又は当業者に公知のアプリケーションデバイスに応じた押出機を用いてもよい。
【００７３】
第三の目的によると、本発明は、上記で定める通りの組成物を含む繊維、布、フィルム、シート、リング、チューブ、射出成形されたパーツなどの造形品に関する。したがって、本発明に従う組成物は、良好な透明性、良好な耐衝撃性、及び機械的、化学的、ＵＶ、熱的攻撃に対する良好な耐性のいずれをも有することがとりわけ必要である物品、特に、スポーツ用の物品又は物品部品の製造に有利である。これらのスポーツ用品の中でも、スポーツシューズ部品、アイススケート又は他のウィンタースポーツ及び登山用品などのスポーツ用具、スキー用ビンディング、ラケット、スポーツ用バット、ボード、蹄鉄、スイムフィン、ゴルフボール、レジャービークル、特に寒い気候でのアクティビティ用として意図するものが言及され得る。また、レジャー用品、日曜大工用品、気候及び機械的攻撃にさらされるツール及び道路工事用装備、ヘルメットバイザー、ゴーグル、さらには眼鏡用アームなどの保護用品全般も言及され得る。また、限定されない例として、機械的及び化学的攻撃にさらされるオフロード用車両、戦車、特に、モペット、モーターバイク、スクーターのヘッドライトカバー、バックミラー、小パーツなどの自動車部品、スクリュー、機械的及び化学的攻撃にさらされる化粧用品、リップスティック、圧力ゲージ、ガスシリンダーなどの審美的保護部品も言及され得る。また、携帯電話機、コンピュータ、タブレットなどのパーツを例とする寸法の保持が求められる電子機器用の物体又は物体のパーツも言及され得る。
【００７４】
第四の目的によると、本発明は、アモルファスポリアミド、又はアモルファスポリアミドの混合物を含む組成物における、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物の、前記組成物の寸法安定性を改善するための使用に関し、但し、前記アモルファスポリアミドがＰＡ  ＭＡＣＭ．１２である場合、前記半結晶性ポリアミドは、ＰＡ  １２ではない。
【００７５】
この使用において、前記アモルファスポリアミドがＰＡ  ＭＡＣＭ．１２（Ｂ．１２）である場合、前記半結晶性ポリアミドは、ＰＡ  １２ではない。前記組成物が、１つがＰＡ  ＭＡＣＭ．１２（Ｂ．１２）であるアモルファスポリアミドの混合物を含む場合、用いられる前記半結晶性ポリアミドは、ＰＡ  １２であってもよい（又は、用いられる半結晶性ポリアミドの混合物は、ＰＡ  １２を含んでいてもよい）。実施形態では、前記組成物が、１つがＰＡ  ＭＡＣＭ．１２（Ｂ．１２）であるアモルファスポリアミドの混合物を含む場合、用いられる前記半結晶性ポリアミドは、ＰＡ  １２ではなく、又は、用いられる半結晶性ポリアミドの混合物は、まったくＰＡ  １２を含まない。
【００７６】
好ましくは、この使用において、前記アモルファスポリアミドがホモポリアミドである場合、又はアモルファスポリアミドの混合物がホモポリアミドを含む場合、用いられる前記半結晶性ポリアミドは、ＰＡ  １２ではなく、又は、用いられる半結晶性ポリアミドの混合物は、まったくＰＡ  １２を含まない。
【００７７】
より好ましくは、この使用において、用いられる前記半結晶性ポリアミドは、ＰＡ  １２ではなく、又は、用いられる半結晶性ポリアミドの混合物は、まったくＰＡ  １２を含まない（前記アモルファスポリアミド又はアモルファスポリアミドの混合物に関わらず）。
【００７８】
寸法安定性の改善は、とりわけ、Ｔｇ＝−２０℃の組成物に対して、−１０℃の温度で、好ましくは、前記パーツの使用温度の範囲内、例えば室温（２３℃）で観察され、ここで、Ｔｇは、２００９年時点のＩＳＯ１１３５７−１規格及び２０１３年時点のＩＳＯ１１３５７−２規格に従って２０Ｋ／分の昇温速度でＤＳＣによって測定される前記組成物のガラス転移温度である。
【００７９】
この寸法安定性の改善は、とりわけ：
−  アモルファスポリアミド、又はアモルファスポリアミドの混合物、及び窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物を含む組成物のある温度及びある相対湿度レベルでの吸水率τ本発明に従う組成物、並びに
−  前記組成物中に存在する前記アモルファスポリアミド、又はアモルファスポリアミドの混合物の同じ温度及び同じ湿度レベルでの吸水率τアモルファス
を比較して、τ本発明に従う組成物＜τアモルファスであることを観察することによって示され得る。典型的には、２０１１年改訂のＩＳＯ６２規格に従って測定される水中、２３℃でのτ本発明に従う組成物は、τアモルファスよりも少なくとも２５％低く、とりわけ、３０％低く、又はさらには、３５％低い。また、２０１１年改訂のＩＳＯ６２規格に従って測定される相対湿度が５０％である大気中、２３℃でのτ本発明に従う組成物は、τアモルファスよりも少なくとも３５％低く、とりわけ、４０％低く、
又は、そうでなければ、前記寸法安定性の改善は：
−  アモルファスポリアミド、又はアモルファスポリアミドの混合物、及び窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物を含む組成物のある温度及びある相対湿度レベルでの吸水率τ本発明に従う組成物、並びに
−  前記組成物の各成分について測定された吸水率を前記組成物の各成分の質量比で足し合わせることによる計算で得られる同じ温度及び同じ湿度レベルでの吸水率τ理論
を比較して、τ本発明に従う組成物＜τ理論であることを観察することによって示され得る。典型的には、２０１１年改訂のＩＳＯ６２規格に従って測定される水中、２３℃でのτ本発明に従う組成物は、τ理論よりも少なくとも１０％低く、とりわけ、１５％低く、又はさらには、２０％低い。また、２０１１年改訂のＩＳＯ６２規格に従って測定される相対湿度が５０％である大気中、２３℃でのτ本発明に従う組成物は、τ理論よりも少なくとも２０％低く、とりわけ、２５％低い。
【００８０】
前記吸水率は、例えば、２０１１年改訂のＩＳＯ６２規格に従って、相対湿度が５０％である大気中、又は水中で測定されてよい。
【００８１】
上記で述べる実施形態（前記組成物中のポリアミド、とりわけ、前記半結晶性ポリアミドの窒素原子（Ｎ）に対する炭素原子（Ｃ）の平均数、割合、他の成分など）は、当然該当する。
【００８２】
本発明はまた、アモルファスポリアミド又はアモルファスポリアミドの混合物を含む組成物の寸法安定性を改善するための方法にも関し、前記方法は、前記組成物に、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物を添加することから成る工程を含み、但し、前記アモルファスポリアミドがＰＡ  ＭＡＣＭ．１２である場合、前記半結晶性ポリアミドは、ＰＡ  １２ではない。
【００８３】
第五の目的によると、本発明は、アモルファスポリアミド又はアモルファスポリアミドの混合物を含む組成物における、前記組成物の吸水率を低下させるための、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物の使用に関し、但し、前記アモルファスポリアミドがＰＡ  ＭＡＣＭ．１２である場合、前記半結晶性ポリアミドは、ＰＡ  １２ではない。
【００８４】
好ましくは、この使用において、前記アモルファスポリアミドがホモポリアミドである場合、前記半結晶性ポリアミドは、ＰＡ  １２ではない。
【００８５】
より好ましくは、この使用において、前記半結晶性ポリアミドは、ＰＡ  １２ではない（前記アモルファスポリアミドに関わらず）。
【００８６】
吸水率の低下は、とりわけ、Ｔｇ＝−２０℃（Ｔｇは、２００９年時点のＩＳＯ１１３５７−１規格及び２０１３年時点のＩＳＯ１１３５７−２規格に従って２０Ｋ／分の昇温速度でＤＳＣによって測定される前記組成物のガラス転移温度である）の組成物に対して、−１０℃の温度で、好ましくは、室温（２３℃）で観察される。
【００８７】
上記で述べる実施形態（前記組成物中のポリアミド、割合、他の成分など）は、当然該当する。
【００８８】
本発明はまた、アモルファスポリアミド又はアモルファスポリアミドの混合物を含む組成物の吸水率を低下させるための方法にも関し、前記方法は、前記組成物に、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物を添加することから成る工程を含み、但し、前記アモルファスポリアミドがＰＡ  ＭＡＣＭ．１２である場合、前記半結晶性ポリアミドは、ＰＡ  １２ではない。
【００８９】
本発明を、限定されない例として提供される以下の例を用いて説明する。
【００９０】
以下の例において、１００＊１００＊１ｍｍ３のプレートを、コンパウンディング段階に続いて得られるポリマー組成物を射出成形することによって作製した。
【００９１】
ポリマー組成物の２３℃での吸水率は、例えば、２０１１年改訂のＩＳＯ６２規格に記載の方法に従って、相対湿度レベル（ＲＨ）が５０％である大気中、又は水中のいずれかで測定した。提供される吸水率は、平衡状態のものである。吸水後に引き続いて秤量操作を、飽和状態が得られるまで行った。
【００９２】
ポリマー組成物において、以下の表は、測定された吸水率、及び前記ポリマー組成物の各ポリマーについて測定された吸水率を前記ポリマー組成物の各ポリマーの質量比で足し合わせることによる計算で得られる理論的吸水率を示す。
【００９３】
したがって、吸水率がＴｘであるｘ重量％のポリマーＸ、及び吸水率がＴｙであるｙ重量％のポリマーＹを含むポリマー組成物の理論的吸水率は、ｘＴｘ＋ｙＴｙである。
【００９４】
前記ポリマーはすべてＡｒｋｅｍａからのものである。
【００９５】
前記比は、前記組成物の総重量に対する重量基準である。
【実施例】
【００９６】
比較例１：Ｏｒｇａｌｌｏｙ（登録商標）（６４％のＰＡ  ６、及び官能化ポリオレフィン（ＦＰＯ）と非官能化ポリオレフィンとの混合物を含むポリマー組成物）
吸水率を表１に示す。
【００９７】
【表１】
2018534405.tif 000003
ＮＡ：該当なし
【００９８】
Ｏｒｇａｌｌｏｙの理論的吸水率及び測定吸水率は、予想された通り、実質的に同一である。前記ポリマー組成物の各ポリマーは、その環境による影響を受けることなく吸水する。
【００９９】
比較例２：ＰＡ  １１及び８％のガラス繊維を含むポリマー組成物
吸水率を表２に示す。
【０１００】
【表２】
2018534405.tif 000004
【０１０１】
ＰＡ  １１及び８％のガラス繊維を含むポリマー組成物の理論的吸水率及び測定吸水率は、予想された通り、実質的に同一である。前記ポリマー組成物の各成分は、その環境による影響を受けることなく吸水する。
【０１０２】
例１：ＰＡ  １２／ＭＡＣＭ．Ｉ／ＭＡＣＭ．Ｔ及びＰＡ  １１の混合物
吸水率を、表３及び４に示す。
【０１０３】
【表３】
2018534405.tif 000005
【０１０４】
【表４】
2018534405.tif 000006
【０１０５】
アモルファスＰＡ（１２／ＭＡＣＭ．Ｉ／ＭＡＣＭ．Ｔ）、長鎖を有する半結晶性ポリアミド（ＰＡ  １１）、及び所望に応じてガラス繊維を含むポリマー組成物は、計算による予測よりも低い吸水率を有する（５０％ＲＨの大気中では、２０〜２７％低く、水中では、１７〜２０％低い）。
【０１０６】
また、アモルファスＰＡ（１２／ＭＡＣＭ．Ｉ／ＭＡＣＭ．Ｔ）、長鎖を有する半結晶性ポリアミド（ＰＡ  １１）、及び所望に応じてガラス繊維を含むポリマー組成物は、１２／ＭＡＣＭ．Ｉ／ＭＡＣＭ．Ｔよりも低い吸水率を有する（５０％ＲＨの大気中では、３６〜４３％低く、水中では、２７〜３６％低い）。
【０１０７】
これらのポリマー組成物の寸法安定性は、したがって、アモルファスＰＡ（１２／ＭＡＣＭ．Ｉ／ＭＡＣＭ．Ｔ）と比較して改善され、予測される寸法安定性よりも著しく高くなる。
【０１０８】
例２：ＰＡ  １２／ＭＡＣＭ．Ｉ／ＭＡＣＭ．Ｔ、ＰＡ  １１／ＭＡＣＭ．１０／ＭＡＣＭ．１０、及びＰＡ  １１の混合物
吸水率を表５に示す。
【０１０９】
【表５】
2018534405.tif 000007
【０１１０】
２つのアモルファスＰＡ（１２／ＭＡＣＭ．Ｉ／ＭＡＣＭ．Ｔ及び１１／ＭＡＣＭ．１０）、及び長鎖を有する半結晶性ポリアミド（ＰＡ  １１）を含むポリマー組成物は、計算による予測よりも低い吸水率を有する（５０％ＲＨの大気中、２２〜２５％低い）。
【０１１１】
したがって、これらのポリマー組成物の寸法安定性は、改善され、予測される寸法安定性よりも著しく高くなる。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
アモルファスポリアミド又はアモルファスポリアミドの混合物を含む組成物における、前記組成物の寸法安定性を改善するための、窒素原子（Ｎ）に対する炭素原子（Ｃ）の平均数が８以上である半結晶性ポリアミド、又は各半結晶性ポリアミドの窒素原子（Ｎ）に対する炭素原子（Ｃ）の平均数が８以上である半結晶性ポリアミドの混合物の使用であって、但し、前記アモルファスポリアミドがＰＡ  ＭＡＣＭ．１２である場合、前記半結晶性ポリアミドは、ＰＡ１２ではない、使用。
【請求項２】
前記組成物が：
−  ５０〜９５重量％の前記アモルファスポリアミド又はアモルファスポリアミドの前記混合物、及び
−  ５〜５０重量％の前記半結晶性ポリアミド又は半結晶性ポリアミドの前記混合物
を含む、請求項１に記載の使用。
【請求項３】
前記組成物が：
−  ６０〜９０重量％の前記アモルファスポリアミド又はアモルファスポリアミドの前記混合物、及び
−  １０〜４０重量％の前記半結晶性ポリアミド又は半結晶性ポリアミドの前記混合物
を含む、請求項２に記載の使用。
【請求項４】
−前記半結晶性ポリアミド、若しくは半結晶性ポリアミドの前記混合物の少なくとも１つの半結晶性ポリアミド、及び／又は
−前記アモルファスポリマー、若しくはアモルファスポリアミドの前記混合物の少なくとも１つのアモルファスポリアミド
が、ラクタムから得られる単位を含む、請求項１〜請求項３のいずれか一項に記載の使用。
【請求項５】
−前記半結晶性ポリアミド、若しくは半結晶性ポリアミドの前記混合物の少なくとも１つの半結晶性ポリアミド、及び／又は
−前記アモルファスポリマー、若しくはアモルファスポリアミドの前記混合物の少なくとも１つのアモルファスポリアミド
が、アミノ酸から得られる単位を含む、請求項１〜請求項４のいずれか一項に記載の使用。
【請求項６】
−前記半結晶性ポリアミド、若しくは半結晶性ポリアミドの前記混合物の少なくとも１つの半結晶性ポリアミド、及び／又は
−前記アモルファスポリマー、若しくはアモルファスポリアミドの前記混合物の少なくとも１つのアモルファスポリアミド
が、式（Ｃａジアミン）．（Ｃｂ二酸）に相当する単位を含み、式中、ａは、前記ジアミンの炭素原子数を表し、ｂは、前記二酸の炭素原子数を表し、ａ及びｂは、各々独立して、４〜３６に含まれる、請求項１〜請求項５のいずれか一項に記載の使用。
【請求項７】
前記Ｃａジアミンが：
−  ａが４〜３６に含まれる整数である式Ｈ２Ｎ−（ＣＨ２）ａ−ＮＨ２の直鎖状脂肪族ジアミン、
−  又は、以下の式の脂環式ジアミンである、請求項６に記載の使用：
【化１】
2018534405.tif 000009
式中：
−  Ｒ１、Ｒ２、Ｒ３、及びＲ４は、独立して、水素原子、又は１〜６個の炭素原子を有するアルキルの中から選択される基を表し、
−  Ｘは、単純結合、又は：
−  １〜１０個の炭素原子を含み、所望に応じて、６〜８個の炭素原子を有する脂環式若しくは芳香族基で置換されていてもよい直鎖状若しくは分岐鎖状脂肪族鎖、
−  ６〜１２個の炭素原子を有する脂環式基
から成る二価の基を表す。
【請求項８】
前記Ｃａジアミンが：
−  ブタンジアミン（ａ＝４）、ペンタンジアミン（ａ＝５）、ヘキサンジアミン（ａ＝６）、ヘプタンジアミン（ａ＝７）、オクタンジアミン（ａ＝８）、ノナンジアミン（ａ＝９）、デカンジアミン（ａ＝１０）、ウンデカンジアミン（ａ＝１１）、ドデカンジアミン（ａ＝１２）、トリデカンジアミン（ａ＝１３）、テトラデカンジアミン（ａ＝１４）、ヘキサデカンジアミン（ａ＝１６）、オクタデカンジアミン（ａ＝１８）、オクタデカンジアミン（ａ＝１８）、エイコサンジアミン（ａ＝２０）、ドコサンジアミン（ａ＝２２）、及び脂肪酸から得られるジアミンの中から選択される直鎖状脂肪族Ｃａジアミン、
−  ビス（３，５−ジアルキル−４−アミノシクロヘキシル）メタン、ビス（３，５−ジアルキル−４−アミノシクロヘキシル）エタン、ビス（３，５−ジアルキル−４−アミノシクロヘキシル）プロパン、ビス（３，５−ジアルキル−４−アミノシクロヘキシル）ブタン、ビス−（３−メチル−４−アミノシクロヘキシル）−メタン、ｐ−ビス（アミノシクロヘキシル）メタン、及びビス（アミノシクロヘキシル）プロパンの中から選択される脂環式ジアミン、並びに
−  １，３−キシリレンジアミン及び１，４−キシリレンジアミンの中から選択されるアルキル芳香族ジアミン
の中から選択される、請求項６に記載の使用。
【請求項９】
前記Ｃｂ二酸が：
−  コハク酸（ｂ＝４）、）、ペンタン二酸（ｂ＝５）、アジピン酸（ｂ＝６）、ヘプタン二酸（ｂ＝７）、オクタン二酸（ｂ＝８）、アゼライン酸（ｂ＝９）、セバシン酸（ｂ＝１０）、ウンデカン二酸（ｂ＝１１）、ドデカン二酸（ｂ＝１２）、ブラッシル酸（ｂ＝１３）、テトラデカン二酸（ｂ＝１４）、ヘキサデカン二酸（ｂ＝１６）、オクタデカン酸（ｂ＝１８）、オクタデセン二酸（ｂ＝１８）、エイコサン二酸（ｂ＝２０）、ドコサン二酸（ｂ＝２２）、及び３６個の炭素を有する脂肪酸の二量体の中から選択される直鎖状脂肪族二酸、並びに
−  テレフタル酸、イソフタル酸、及びナフタレン二酸の中から選択される芳香族二酸
の中から選択される、請求項６〜請求項８のいずれか一項に記載の使用。
【請求項１０】
前記半結晶性ポリアミド、又は半結晶性ポリアミドの前記混合物の少なくとも１つの半結晶性ポリアミドが、ホモポリアミドである、請求項１〜請求項９のいずれか一項に記載の使用。
【請求項１１】
前記半結晶性ポリアミド、又は半結晶性ポリアミドの前記混合物の少なくとも１つの半結晶性ポリアミドの窒素原子（Ｎ）に対する炭素原子（Ｃ）の前記平均数が、９以上である、請求項１〜請求項１０のいずれか一項に記載の使用。
【請求項１２】
前記半結晶性ポリアミド、又は半結晶性ポリアミドの前記混合物の少なくとも１つの半結晶性ポリアミドの窒素原子（Ｎ）に対する炭素原子（Ｃ）の前記平均数が、１１に等しい、請求項１１に記載の使用。
【請求項１３】
前記半結晶性ポリアミド、又は半結晶性ポリアミドの前記混合物の少なくとも１つの半結晶性ポリアミドが、ＰＡ１１である、請求項１２に記載の使用。
【請求項１４】
水中で２０１１年改訂のＩＳＯ６２規格に従って測定された前記組成物の、２３℃での吸水率が、前記組成物が含有する前記アモルファスポリアミド又はアモルファスポリアミドの前記混合物の前記吸水率よりも、少なくとも２５％低い、請求項１〜請求項１３のいずれか一項に記載の使用。
【請求項１５】
相対湿度５０％の大気中で２０１１年改訂のＩＳＯ６２規格に従って測定された前記組成物の、２３℃での吸水率が、前記組成物が含有する前記アモルファスポリアミド又はアモルファスポリアミドの前記混合物の前記吸水率よりも、少なくとも３５％低い、請求項１〜請求項１４のいずれか一項に記載の使用。
【請求項１６】
水中で２０１１年改訂のＩＳＯ６２規格に従って測定された前記組成物の、２３℃での吸水率が、前記組成物の各成分について測定された前記吸水率を前記組成物の各成分の質量比で足し合わせることによる計算で得られる理論的吸水率よりも、少なくとも１０％低い、請求項１〜請求項１５のいずれか一項に記載の使用。
【請求項１７】
相対湿度５０％の大気中で２０１１年改訂のＩＳＯ６２規格に従って測定された前記組成物の、２３℃での吸水率が、前記組成物の各成分について測定された前記吸水率を前記組成物の各成分の質量比で足し合わせることによる計算で得られる理論的吸水率よりも、少なくとも２０％低い、請求項１〜請求項１６のいずれか一項に記載の使用。
【国際調査報告】
2018534405.tif 000010
2018534405.tif 000011
2018534405.tif 000012
2018534405.tif 000013
2018534405.tif 000014
2018534405.tif 000015